(57)【要約】      （修正有）【課題】熱、光などに対する高い安定性、高い透明点、液晶相の低い下限温度、小さな粘度、適切な光学的異方性、大きな負の誘電率異方性、適切な弾性定数、他の液晶性化合物との優れた相溶性を有する液晶性化合物、この化合物を含有する液晶組成物、この組成物を含む液晶表示素子の提供。【解決手段】式（１−１）で表される化合物。2014114276.tif 000067例えば、Ｒ１は、炭素数１〜１０のアルキル、炭素数１〜９のアルコキシ、または炭素数２〜１０のアルケニル；Ｒ２は、炭素数１〜１０のアルキル、炭素数１〜９のアルコキシ、または炭素数３〜１０のアルケニル；環Ａ１は１，４−シクロへキシレンまたは１，４−フェニレンであり；環Ａ２は、１，４−シクロへキシレン、１，４−フェニレン、または２，３−ジフルオロ−１，４−フェニレンであり；Ｚ１およびＺ２は単結合；Ｌ１およびＬ２はフッ素；ｌは、０、１または２；とする。【選択図】なし【特許請求の範囲】
【請求項１】
式（１−１）で表される化合物。
2014114276.tif 000058
式（１−１）において、
Ｒ１は、水素、炭素数１〜１０のアルキル、炭素数１〜９のアルコキシ、炭素数２〜９のアルコキシアルキル、炭素数２〜１０のアルケニル、または炭素数２〜９のアルケニルオキシであり；
Ｒ２は、炭素数１〜１０のアルキル、炭素数１〜９のアルコキシ、炭素数２〜９のアルコキシアルキル、炭素数３〜１０のアルケニル、または炭素数２〜９のアルケニルオキシであり；
環Ａ１は、１，４−シクロへキシレン、１，４−シクロヘキセニレン、または１，４−フェニレンであり；
環Ａ２は、１，４−シクロへキシレン、１，４−シクロヘキセニレン、１，４−フェニレン、２−フルオロ−１，４−フェニレン、または２，３−ジフルオロ−１，４−フェニレンであり；
Ｚ１およびＺ２は独立して、単結合、−（ＣＨ2）2−、−ＣＨ2Ｏ−、−ＯＣＨ2−、−ＣＯＯ−、または−ＯＣＯ−であり；
Ｌ１およびＬ２は独立して、フッ素または塩素であり、Ｌ１およびＬ２の少なくとも１つはフッ素であり；
ｌは、０、１または２である。
【請求項２】
式（１−２）で表される請求項１に記載の化合物。
2014114276.tif 000059
式（１−２）において、
Ｒ１およびＲ２は独立して、炭素数１〜１０のアルキル、炭素数１〜９のアルコキシ、炭素数２〜９のアルコキシアルキル、炭素数３〜１０のアルケニル、または炭素数２〜９のアルケニルオキシであり；
環Ａ１は、１，４−シクロへキシレン、１，４−シクロヘキセニレン、または１，４−フェニレンであり；
環Ａ２は、１，４−シクロへキシレン、１，４−シクロヘキセニレン、１，４−フェニレン、２−フルオロ−１，４−フェニレン、または２，３−ジフルオロ−１，４−フェニレンであり；
Ｚ２は、単結合、−（ＣＨ2）2−、−ＣＨ2Ｏ−、−ＯＣＨ2−、−ＣＯＯ−、または−ＯＣＯ−であり；
ｌは、０、１または２である。
【請求項３】
式（１−３）で表される請求項２に記載の化合物。
2014114276.tif 000060
式（１−３）において、
Ｒ１は、炭素数１〜１０のアルキル、炭素数１〜９のアルコキシ、炭素数２〜９のアルコキシアルキル、炭素数２〜１０のアルケニル、または炭素数２〜９のアルケニルオキシであり；
Ｒ２は、炭素数１〜１０のアルキル、炭素数１〜９のアルコキシ、炭素数２〜９のアルコキシアルキル、炭素数３〜１０のアルケニル、または炭素数２〜９のアルケニルオキシであり；
環Ａ２は、１，４−シクロへキシレン、１，４−シクロヘキセニレン、１，４−フェニレン、２−フルオロ−１，４−フェニレン、または２，３−ジフルオロ−１，４−フェニレンであり；
Ｚ２は、単結合、−（ＣＨ2）2−、−ＣＨ2Ｏ−、−ＯＣＨ2−、−ＣＯＯ−、または−ＯＣＯ−である。
【請求項４】
式（１−４）で表される請求項２に記載の化合物。
2014114276.tif 000061
式（１−４）において、
Ｒ１は、炭素数１〜１０のアルキル、炭素数１〜９のアルコキシ、炭素数２〜９のアルコキシアルキル、炭素数２〜１０のアルケニル、または炭素数２〜９のアルケニルオキシであり；
Ｒ２は、炭素数１〜１０のアルキル、炭素数１〜９のアルコキシ、炭素数２〜９のアルコキシアルキル、炭素数３〜１０のアルケニル、または炭素数２〜９のアルケニルオキシであり；
環Ａ１は、１，４−シクロへキシレン、１，４−シクロヘキセニレン、または１，４−フェニレンであり；
環Ａ２は、１，４−シクロへキシレン、１，４−シクロヘキセニレン、１，４−フェニレン、２−フルオロ−１，４−フェニレン、または２，３−ジフルオロ−１，４−フェニレンであり；
Ｚ２は、単結合、−（ＣＨ2）2−、−ＣＨ2Ｏ−、−ＯＣＨ2−、−ＣＯＯ−、または−ＯＣＯ−である。
【請求項５】
式（１−５−１）〜（１−５−１２）のいずれか１つで表される請求項２に記載の化合物。
2014114276.tif 000062
式（１−５−１）〜（１−５−１２）において、
Ｒ１は、炭素数１〜１０のアルキル、炭素数１〜９のアルコキシ、炭素数２〜９のアルコキシアルキル、炭素数２〜１０のアルケニル、または炭素数２〜９のアルケニルオキシであり；
Ｒ２は、炭素数１〜１０のアルキル、炭素数１〜９のアルコキシ、炭素数２〜９のアルコキシアルキル、炭素数３〜１０のアルケニル、または炭素数２〜９のアルケニルオキシである。
【請求項６】
請求項５に記載の式（１−５−１）〜（１−５−１２）において、Ｒ１は、炭素数１〜１０のアルキル、または炭素数２〜１０のアルケニルであり、Ｒ２は、炭素数１〜１０のアルキル、または炭素数３〜１０のアルケニルである、請求項５に記載の化合物。
【請求項７】
請求項１〜６のいずれかに記載の少なくとも１つの化合物の、液晶組成物の成分としての使用。
【請求項８】
請求項１〜６のいずれかに記載の化合物を少なくとも１つ含有する液晶組成物。
【請求項９】
式（６）〜（１２）で表される化合物の群から選択される少なくとも１つの化合物をさらに含有する、請求項８に記載の液晶組成物。
2014114276.tif 000063
式（６）〜（１２）において、
Ｒ１３は、炭素数１〜１０のアルキルまたは炭素数２〜１０のアルケニルであり、このアルキルおよびアルケニルにおいて、少なくとも１つの−ＣＨ2−は−Ｏ−で置き換えられてもよく、少なくとも１つの水素はフッ素で置き換えられてもよく；
Ｒ１４は、炭素数１〜１０のアルキルであり、このアルキルにおいて、少なくとも１つの−ＣＨ2−は−Ｏ−で置き換えられてもよく、少なくとも１つの水素はフッ素で置き換えられてもよく；
Ｒ１５は、水素、フッ素、炭素数１〜１０のアルキルまたは炭素数２〜１０のアルケニルであり、このアルキルおよびアルケニルにおいて、少なくとも１つの−ＣＨ2−は−Ｏ−で置き換えられてもよく、少なくとも１つの水素はフッ素で置き換えられてもよく；
Ｓ１１は独立して水素、またはメチルであり；
Ｘは、−ＣＦ２−、−Ｏ−、または−ＣＨＦ−であり；
環Ｄ１、環Ｄ２、環Ｄ３、および環Ｄ４は独立して、１，４−シクロヘキシレン、１，４−シクロヘキセニレン、少なくとも１つの水素がフッ素で置き換えられてもよい１，４−フェニレン，テトラヒドロピラン−２，５−ジイル、またはデカヒドロナフタレン−２，６−ジイルであり；
環Ｄ５および環Ｄ６は独立して、１，４−シクロヘキシレン、１，４−シクロヘキセニレン、１，４−フェニレン，テトラヒドロピラン−２，５−ジイル、またはデカヒドロナフタレン−２，６−ジイルであり；
Ｚ１５、Ｚ１６、Ｚ１７、およびＺ１８は独立して、単結合、−ＣＨ２ＣＨ２−、−ＣＯＯ−、−ＣＨ２Ｏ−、−ＯＣＦ２−、または−ＯＣＦ２ＣＨ２ＣＨ２−であり；
Ｌ９およびＬ１０は独立して、フッ素または塩素であり；
ｊ、ｋ、ｍ、ｎ、ｐ、ｑ、ｒおよびｓは独立して、０または１であり、ｋ、ｍ、ｎおよびｐの和は、１または２であり、ｑ、ｒおよびｓの和は、０、１、２または３であり、ｔは、１、２または３である。
【請求項１０】
式（１３）〜（１５）で表される化合物の群から選択される少なくとも１つの化合物をさらに含有する、請求項８〜９のいずれか１項に記載の液晶組成物。
2014114276.tif 000064
式（１３）〜（１５）において、
Ｒ１６およびＲ１７は独立して、炭素数１〜１０のアルキルまたは炭素数２〜１０のアルケニルであり、このアルキルまたはアルケニルにおいて、少なくとも１つの−ＣＨ2−は−Ｏ−で置き換えられてもよく、少なくとも１つの水素はフッ素で置き換えられてもよく；
環Ｅ１、環Ｅ２、環Ｅ３および環Ｅ４は独立して、１，４−シクロヘキシレン、１，４−フェニレン、２−フルオロ−１，４−フェニレン、２，５−ジフルオロ−１，４−フェニレン、またはピリミジン−２，５−ジイルであり；
Ｚ１９、Ｚ２０およびＺ２１は独立して、単結合、−ＣＨ２ＣＨ２−、−ＣＨ＝ＣＨ−、−Ｃ≡Ｃ−、または−ＣＯＯ−である。
【請求項１１】
式（２）〜（４）で表される化合物の群から選択される少なくとも１つの化合物をさらに含有する、請求項８から１０のいずれか１項に記載の液晶組成物。
2014114276.tif 000065
式（２）〜（３）において、
Ｒ１１は炭素数１〜１０のアルキルまたは炭素数２〜１０のアルケニルであり、このアルキルおよびアルケニルにおいて、少なくとも１つの水素はフッ素で置き換えられてもよく、少なくとも１つの−ＣＨ2−は−Ｏ−で置き換えられてもよく；
Ｘ１１は、フッ素、塩素、−ＯＣＦ3、−ＯＣＨＦ2、−ＣＦ3、−ＣＨＦ2、−ＣＨ2Ｆ、−ＯＣＦ2ＣＨＦ2、または−ＯＣＦ2ＣＨＦＣＦ3であり；
環Ｂ１、環Ｂ２および環Ｂ３は独立して、１，４−シクロヘキシレン、少なくとも１つの水素がフッ素で置き換えられてもよい１，４−フェニレン、テトラヒドロピラン−２，５−ジイル、１，３−ジオキサン−２，５−ジイル、またはピリミジン−２，５−ジイルであり；
Ｚ１１、Ｚ１２およびＺ１３は独立して、単結合、−ＣＨ２ＣＨ２−、−ＣＨ＝ＣＨ−、−Ｃ≡Ｃ−、−ＣＯＯ−、−ＣＦ２Ｏ−、−ＯＣＦ２−、−ＣＨ２Ｏ−、または−（ＣＨ２）４−であり；
Ｌ１１およびＬ１２は独立して、水素またはフッ素である。
【請求項１２】
式（５）で表される化合物の群から選択される少なくとも１つの化合物をさらに含有する、請求項８から１１のいずれか１項に記載の液晶組成物。
2014114276.tif 000066
式（５）において、
Ｒ１２は炭素数１〜１０のアルキルまたは炭素数２〜１０のアルケニルであり、このアルキルおよびアルケニルにおいて、少なくとも１つの水素はフッ素で置き換えられてもよく、少なくとも１つの−ＣＨ2−は−Ｏ−で置き換えられてもよく；
Ｘ１２は−Ｃ≡Ｎまたは−Ｃ≡Ｃ−Ｃ≡Ｎであり；
環Ｃ１は、１，４−シクロヘキシレン、少なくとも１つの水素がフッ素で置き換えられてもよい１，４−フェニレン、テトラヒドロピラン−２，５−ジイル、１，３−ジオキサン−２，５−ジイル、またはピリミジン−２，５−ジイルであり；
Ｚ１４は、単結合、−ＣＨ２ＣＨ２−、−Ｃ≡Ｃ−、−ＣＯＯ−、−ＣＦ２Ｏ−、−ＯＣＦ２−、または−ＣＨ２Ｏ−であり；
Ｌ１３およびＬ１４は独立して、水素またはフッ素であり；
ｉは、１、２、３、または４である。
【請求項１３】
少なくとも１つの光学活性化合物および／または重合可能な化合物をさらに含有する、請求項８〜１２に記載の液晶組成物。
【請求項１４】
少なくとも１つの酸化防止剤および／または紫外線吸収剤をさらに含有する請求項８〜１３に記載の液晶組成物。
【請求項１５】
請求項８〜１４のいずれか１項に記載の液晶組成物を含有する液晶表示素子。
【発明の詳細な説明】
【技術分野】
【０００１】
本発明は、液晶性化合物、液晶組成物および液晶表示素子に関する。さらに詳しくはビニルオキシと２，３−ジフルオロ−１，４−フェニレンとを有し、誘電率異方性が負である化合物、この化合物を含有する液晶組成物、およびこの組成物を含む液晶表示素子に関する。
【背景技術】
【０００２】
液晶表示素子は、パソコン、テレビなどのディスプレイに広く利用されている。この素子は、液晶性化合物の光学的異方性、誘電率異方性などを利用したものである。液晶表示素子の動作モードとしては、ＰＣ（phase change）モード、ＴＮ（twisted nematic）モード、ＳＴＮ（super twisted nematic）モード、ＢＴＮ（bistable twisted nematic）モード、ＥＣＢ（electrically controlled birefringence）モード、ＯＣＢ（optically compensated bend）モード、ＩＰＳ（in-plane switching）モード、ＶＡ（vertical alignment）モード、ＦＦＳ（Fringe Field Switching)モード、ＰＳＡ（Polymer sustained alignment）などのモードが知られている。
【０００３】
これらのうち、ＩＰＳモード、ＦＦＳモードおよびＶＡモードは、ＴＮモード、ＳＴＮモードなどの動作モードの欠点である視野角の狭さを改善できることが知られている。この種のモードを有する液晶表示素子では、負の誘電率異方性を有する液晶組成物が主に使われている。液晶表示素子の特性をさらに向上させるには、この組成物に含まれる液晶性化合物が、下記の（１）〜（８）で示す物性を有することが好ましい。
（１）熱、光などに対する高い安定性、
（２）高い透明点、
（３）液晶相の低い下限温度、
（４）小さな粘度（η）、
（５）適切な光学的異方性（Δｎ）、
（６）大きな負の誘電率異方性（Δε）、
（７）適切な弾性定数（Ｋ３３：ベンド弾性定数）、
（８）他の液晶性化合物との優れた相溶性。
【０００４】
液晶性化合物の物性が素子の特性に及ぼす効果は、次のとおりである。（１）のように、熱、光などに対する高い安定性を有する化合物は、素子の電圧保持率を大きくする。これによって、素子の寿命が長くなる。（２）のように、高い透明点を有する化合物は、素子の使用可能な温度範囲を広げる。（３）のように、ネマチック相、スメクチック相などのような液晶相の低い下限温度、特にネマチック相の低い下限温度を有する化合物も、素子の使用可能な温度範囲を広げる。（４）のように、粘度の小さな化合物は、素子の応答時間を短くする。
【０００５】
（５）のように、適切な光学的異方性を有する化合物は、素子のコントラストを向上する。素子の設計に応じて、大きな光学的異方性または小さな光学的異方性、すなわち適切な光学的異方性を有する化合物が必要である。素子のセルギャップを小さくすることにより応答時間を短くする場合には、大きな光学的異方性を有する化合物が適している。（６）のように大きな負の誘電率異方性を有する化合物は、素子のしきい値電圧を下げる。これによって、素子の消費電力が小さくなる。
【０００６】
（７）に関しては、大きな弾性定数を有する化合物は、素子の応答時間を短くする。小さな弾性定数を有する化合物は、素子のしきい値電圧を下げる。したがって、向上させたい特性に応じて適切な弾性定数が必要になる。（８）のように他の液晶性化合物との優れた相溶性を有する化合物が好ましい。これは、異なった物性を有する液晶性化合物を混合して、組成物の物性を調節するからである。
【０００７】
これまでに、負の誘電率異方性を有する液晶性化合物が種々合成されてきた（例えば、特許文献１〜３）。特許文献１には、化合物（Ａ）が示されている。特許文献２には、化合物（Ｂ）および化合物（Ｃ）が示されている。しかしながら、これらの化合物は、近年の液晶表示素子のモードに、充分に適しているとは言えない。
【０００８】
2014114276.tif 000002
【０００９】
新規な化合物には、従来の化合物にはない優れた物性が期待できる。新規な化合物は、液晶組成物を調製する際に必要な、２つの物性の間で適切なバランスを有すると期待される。このような状況から、上記の物性（１）〜（８）に関して優れた物性と適切なバランスとを有する化合物の開発が望まれている。
【先行技術文献】
【特許文献】
【００１０】
【特許文献１】特開２０００−２６３２３号公報
【特許文献２】国際公開第２００９／０３１４３７号パンフレット
【特許文献３】特開平０２−５０３４４１号公報
【発明の概要】
【発明が解決しようとする課題】
【００１１】
本発明の第一の課題は、熱、光などに対する高い安定性、高い透明点、液晶相の低い下限温度、小さな粘度、適切な光学的異方性、大きな負の誘電率異方性、適切な弾性定数、他の液晶性化合物との優れた相溶性を有する液晶性化合物を提供することである。この課題は、特に大きな負の誘電率異方性を有する化合物を提供することである。この課題は、特に優れた相溶性を有する化合物を提供することである。第二の課題は、この化合物を含有し、ネマチック相の高い上限温度、ネマチック相の低い下限温度、小さな粘度、適切な光学的異方性、大きな負の誘電率異方性、および適切な弾性定数を有する液晶組成物を提供することである。この課題は、少なくとも２つの物性に関して適切なバランスを有する液晶組成物を提供することである。第三の課題は、この組成物を含み、素子を使用できる広い温度範囲、短い応答時間、大きな電圧保持率、低いしきい値電圧、大きなコントラスト比、および長い寿命を有する液晶表示素子を提供することである。
【課題を解決するための手段】
【００１２】
本発明は、式（１-１）で表される化合物、この化合物を含有する液晶組成物、およびこの組成物を含む液晶表示素子に関する。
2014114276.tif 000003
式（１−１）において、
Ｒ１は、水素、炭素数１〜１０のアルキル、炭素数１〜９のアルコキシ、炭素数２〜９のアルコキシアルキル、炭素数２〜１０のアルケニル、または炭素数２〜９のアルケニルオキシであり；
Ｒ２は、炭素数１〜１０のアルキル、炭素数１〜９のアルコキシ、炭素数２〜９のアルコキシアルキル、炭素数３〜１０のアルケニル、または炭素数２〜９のアルケニルオキシであり；
環Ａ１は、１，４−シクロへキシレン、１，４−シクロヘキセニレン、または１，４−フェニレンであり；
環Ａ２は、１，４−シクロへキシレン、１，４−シクロヘキセニレン、１，４−フェニレン、２−フルオロ−１，４−フェニレン、または２，３−ジフルオロ−１，４−フェニレンであり；
Ｚ１およびＺ２は独立して、単結合、−（ＣＨ2）2−、−ＣＨ2Ｏ−、−ＯＣＨ2−、−ＣＯＯ−、または−ＯＣＯ−であり；
Ｌ１およびＬ２は独立して、フッ素または塩素であり、Ｌ１およびＬ２の少なくとも１つはフッ素であり；
ｌは、０、１または２である。
【発明の効果】
【００１３】
本発明の第一の長所は、熱、光などに対する高い安定性、高い透明点、液晶相の低い下限温度、小さな粘度、適切な光学的異方性、大きな負の誘電率異方性、適切な弾性定数、他の液晶性化合物との優れた相溶性を有する液晶性化合物を提供することである。この長所は、特に大きな負の誘電率異方性を有する化合物を提供することである。この長所は、特に優れた相溶性を有する化合物を提供することである。第二の長所は、この化合物を含有し、ネマチック相の高い上限温度、ネマチック相の低い下限温度、小さな粘度、適切な光学的異方性、大きな負の誘電率異方性、および適切な弾性定数を有する液晶組成物を提供することである。この長所は、少なくとも２つの物性に関して適切なバランスを有する液晶組成物である。第三の長所は、この組成物を含み、素子を使用できる広い温度範囲、短い応答時間、大きな電圧保持率、低いしきい値電圧、大きなコントラスト比、および長い寿命を有する液晶表示素子を提供することである。
【発明を実施するための形態】
【００１４】
この明細書における用語の使い方は次のとおりである。液晶性化合物は、ネマチック相、スメクチック相などの液晶相を有する化合物、および液晶相を有しないが液晶組成物の成分として有用な化合物の総称である。液晶性化合物、液晶組成物、液晶表示素子をそれぞれ化合物、組成物、素子と略すことがある。液晶表示素子は、液晶表示パネルおよび液晶表示モジュールの総称である。透明点は、液晶性化合物における液晶相−等方相の転移温度である。液晶相の下限温度は、液晶性化合物における固体−液晶相（スメクチック相、ネマチック相など）の転移温度である。ネマチック相の上限温度は、液晶組成物におけるネマチック相−等方相の転移温度であり、上限温度と略すことがある。ネマチック相の下限温度を下限温度と略すことがある。式（１−１）で表わされる化合物を化合物（１−１）と略すことがある。この略記は式（２）などで表される化合物にも適用することがある。式（１−１）、式（２）などにおいて、六角形で囲んだＡ１、Ｄ１などの記号はそれぞれ環Ａ１、環Ｄ１などに対応する。複数の環Ａ１を１つの式または異なった式に記載した。これらの化合物において、任意の２つの環Ａ１が表わす２つの基は、同一であってもよいし、または異なってもよい。このルールは、環Ａ２、Ｚ２などの記号にも適用される。また、ｌが２のときに２つとなる環Ａ１にも適用される。百分率で表した化合物の量は、組成物の全重量に基づいた重量百分率（重量％）である。
【００１５】
「少なくとも１つの“Ａ”は、“Ｂ”で置き換えられてもよい」の表現は、“Ａ”が１つのとき、“Ａ”の位置は任意であり、“Ａ”の数が２つ以上のときも、それらの位置は制限なく選択できることを意味する。「少なくとも１つのＡが、Ｂ、ＣまたはＤで置き換えられてもよい」という表現は、任意のＡがＢで置き換えられる場合、任意のＡがＣで置き換えられる場合、および任意のＡがＤで置き換えられる場合、さらに複数のＡがＢ、Ｃ、Ｄの少なくとも２つで置き換えられる場合を含むことを意味する。例えば、少なくとも１つの−ＣＨ２−が−Ｏ−または−ＣＨ＝ＣＨ−で置き換えられてもよいアルキルには、アルキル、アルケニル、アルコキシ、アルコキシアルキル、アルコキシアルケニル、アルケニルオキシアルキルが含まれる。なお、連続する２つの−ＣＨ２−が−Ｏ−で置き換えられて、−Ｏ−Ｏ−のようになることは好ましくない。アルキルなどにおいて、メチル部分（−ＣＨ２−Ｈ）の−ＣＨ２−が−Ｏ−で置き換えられて−Ｏ−Ｈになることも好ましくない。
【００１６】
２−フルオロ−１，４−フェニレンは、下記の２つの二価基を意味する。フッ素は左向きであってもよいし、右向きであってもよい。このルールは、テトラヒドロピラン−２，５−ジイルのような、非対称の二価基にも適用される。
2014114276.tif 000004
【００１７】
本発明は、下記の項１〜項１２に記載された内容を包含する。
【００１８】
項１．  式（１−１）で表される化合物。
2014114276.tif 000005
式（１−１）において、
Ｒ１は、水素、炭素数１〜１０のアルキル、炭素数１〜９のアルコキシ、炭素数２〜９のアルコキシアルキル、炭素数２〜１０のアルケニル、または炭素数２〜９のアルケニルオキシであり；
Ｒ２は、炭素数１〜１０のアルキル、炭素数１〜９のアルコキシ、炭素数２〜９のアルコキシアルキル、炭素数３〜１０のアルケニル、または炭素数２〜９のアルケニルオキシであり；
環Ａ１は、１，４−シクロへキシレン、１，４−シクロヘキセニレン、または１，４−フェニレンであり；
環Ａ２は、１，４−シクロへキシレン、１，４−シクロヘキセニレン、１，４−フェニレン、２−フルオロ−１，４−フェニレン、または２，３−ジフルオロ−１，４−フェニレンであり；
Ｚ１およびＺ２は独立して、単結合、−（ＣＨ2）2−、−ＣＨ2Ｏ−、−ＯＣＨ2−、−ＣＯＯ−、または−ＯＣＯ−であり；
Ｌ１およびＬ２は独立して、フッ素または塩素であり、Ｌ１およびＬ２の少なくとも１つはフッ素であり；
ｌは、０、１または２である。
【００１９】
項２．  式（１−２）で表される項１に記載の化合物。
2014114276.tif 000006
式（１−２）において、
Ｒ１は、炭素数１〜１０のアルキル、炭素数１〜９のアルコキシ、炭素数２〜９のアルコキシアルキル、炭素数２〜１０のアルケニル、または炭素数２〜９のアルケニルオキシであり；
Ｒ２は、炭素数１〜１０のアルキル、炭素数１〜９のアルコキシ、炭素数２〜９のアルコキシアルキル、炭素数３〜１０のアルケニル、または炭素数２〜９のアルケニルオキシであり；
環Ａ１は、１，４−シクロへキシレン、１，４−シクロヘキセニレン、または１，４−フェニレンであり；
環Ａ２は、１，４−シクロへキシレン、１，４−シクロヘキセニレン、１，４−フェニレン、２−フルオロ−１，４−フェニレン、または２，３−ジフルオロ−１，４−フェニレンであり；
Ｚ２は、単結合、−（ＣＨ2）2−、−ＣＨ2Ｏ−、−ＯＣＨ2−、−ＣＯＯ−、または−ＯＣＯ−であり；
ｌは、０、１または２である。
【００２０】
項３．  式（１−３）で表される項２に記載の化合物。
2014114276.tif 000007
式（１−３）において、
Ｒ１は、炭素数１〜１０のアルキル、炭素数１〜９のアルコキシ、炭素数２〜９のアルコキシアルキル、炭素数２〜１０のアルケニル、または炭素数２〜９のアルケニルオキシであり；
Ｒ２は、炭素数１〜１０のアルキル、炭素数１〜９のアルコキシ、炭素数２〜９のアルコキシアルキル、炭素数３〜１０のアルケニル、または炭素数２〜９のアルケニルオキシであり；
環Ａ２は、１，４−シクロへキシレン、１，４−シクロヘキセニレン、１，４−フェニレン、２−フルオロ−１，４−フェニレン、または２，３−ジフルオロ−１，４−フェニレンであり；Ｚ２は、単結合、−（ＣＨ2）2−、−ＣＨ2Ｏ−、−ＯＣＨ2−、−ＣＯＯ−、または−ＯＣＯ−である。
【００２１】
項４．  式（１−４）で表される項２に記載の化合物。
2014114276.tif 000008
式（１−４）において、
Ｒ１は、炭素数１〜１０のアルキル、炭素数１〜９のアルコキシ、炭素数２〜９のアルコキシアルキル、炭素数２〜１０のアルケニル、または炭素数２〜９のアルケニルオキシであり；
Ｒ２は、炭素数１〜１０のアルキル、炭素数１〜９のアルコキシ、炭素数２〜９のアルコキシアルキル、炭素数３〜１０のアルケニル、または炭素数２〜９のアルケニルオキシであり；
環Ａ１は、１，４−シクロへキシレン、１，４−シクロヘキセニレン、または１，４−フェニレンであり；環Ａ２は、１，４−シクロへキシレン、１，４−シクロヘキセニレン、１，４−フェニレン、２−フルオロ−１，４−フェニレン、または２，３−ジフルオロ−１，４−フェニレンであり；
Ｚ２は、単結合、−（ＣＨ2）2−、−ＣＨ2Ｏ−、−ＯＣＨ2−、−ＣＯＯ−、または−ＯＣＯ−である。
【００２２】
項５．  式（１−５−１）〜（１−５−１２）のいずれか１つで表される項２に記載の化合物。
2014114276.tif 000009
式（１−５−１）〜（１−５−１２）において、
Ｒ１は、炭素数１〜１０のアルキル、炭素数１〜９のアルコキシ、炭素数２〜９のアルコキシアルキル、炭素数２〜１０のアルケニル、または炭素数２〜９のアルケニルオキシであり、
Ｒ２は、炭素数１〜１０のアルキル、炭素数１〜９のアルコキシ、炭素数２〜９のアルコキシアルキル、炭素数３〜１０のアルケニル、または炭素数２〜９のアルケニルオキシである。
【００２３】
項６．  項５に記載の式（１−５−１）〜（１−５−１２）において、Ｒ１は、炭素数１〜１０のアルキル、または炭素数２〜１０のアルケニルであり、Ｒ２は、炭素数１〜１０のアルキル、または炭素数３〜１０のアルケニルである、項５に記載の化合物。
【００２４】
項７．  項１〜６のいずれかに記載の少なくとも１つの化合物の、液晶組成物の成分としての使用。
【００２５】
項８．  項１〜６のいずれかに記載の化合物を少なくとも１つ含有する液晶組成物。
【００２６】
項９．  式（６）〜（１２）で表される化合物の群から選択される少なくとも１つの化合物をさらに含有する、項８に記載の液晶組成物。
2014114276.tif 000010
式（６）〜（１２）において、
Ｒ１３は、炭素数１〜１０のアルキルまたは炭素数２〜１０のアルケニルであり、このアルキルおよびアルケニルにおいて、少なくとも１つの−ＣＨ2−は−Ｏ−で置き換えられてもよく、少なくとも１つの水素はフッ素で置き換えられてもよく；
Ｒ１４は、炭素数１〜１０のアルキルであり、このアルキルにおいて、少なくとも１つの−ＣＨ2−は−Ｏ−で置き換えられてもよく、少なくとも１つの水素はフッ素で置き換えられてもよく；
Ｒ１５は、水素、フッ素、炭素数１〜１０のアルキル、または炭素数２〜１０のアルケニルであり、このアルキルおよびアルケニルにおいて、少なくとも１つの−ＣＨ2−は−Ｏ−で置き換えられてもよく、少なくとも１つの水素はフッ素で置き換えられてもよく；
Ｓ１１は独立して水素またはメチルであり；
Ｘは、−ＣＦ２−、−Ｏ−または−ＣＨＦ−であり；
環Ｄ１、環Ｄ２、環Ｄ３、および環Ｄ４は独立して、１，４−シクロヘキシレン、１，４−シクロヘキセニレン、少なくとも１つの水素がフッ素で置き換えられてもよい１，４−フェニレン，テトラヒドロピラン−２，５−ジイル、またはデカヒドロナフタレン−２，６−ジイルであり；
環Ｄ５、および環Ｄ６は独立して、１，４−シクロヘキシレン、１，４−シクロヘキセニレン、１，４−フェニレン，テトラヒドロピラン−２，５−ジイル、またはデカヒドロナフタレン−２，６−ジイルであり；
Ｚ１５、Ｚ１６、Ｚ１７、およびＺ１８は独立して、単結合、−ＣＨ２ＣＨ２−、−ＣＯＯ−、−ＣＨ２Ｏ−、−ＯＣＦ２−、または−ＯＣＦ２ＣＨ２ＣＨ２−であり；
Ｌ９およびＬ１０は独立して、フッ素または塩素であり；
ｊ、ｋ、ｍ、ｎ、ｐ、ｑ、ｒおよびｓは独立して、０または１であり、ｋ、ｍ、ｎおよびｐの和は、１または２であり、ｑ、ｒおよびｓの和は、０、１、２または３であり、ｔは、１、２または３である。）
【００２７】
項１０．  式（１３）〜（１５）で表される化合物の群から選択される少なくとも１つの化合物をさらに含有する、項８〜９のいずれか１項に記載の液晶組成物。
2014114276.tif 000011
式（１３）〜（１５）において、
Ｒ１６およびＲ１７は独立して、炭素数１〜１０のアルキルまたは炭素数２〜１０のアルケニルであり、このアルキルまたはアルケニルにおいて、少なくとも１つの−ＣＨ2−は−Ｏ−で置き換えられてもよく、少なくとも１つの水素はフッ素で置き換えられてもよく；
環Ｅ１、環Ｅ２、環Ｅ３および環Ｅ４は独立して、１，４−シクロヘキシレン、１，４−フェニレン、２−フルオロ−１，４−フェニレン、２，５−ジフルオロ−１，４−フェニレン、またはピリミジン−２，５−ジイルであり；
Ｚ１９、Ｚ２０およびＺ２１は独立して、単結合、−ＣＨ２ＣＨ２−、−ＣＨ＝ＣＨ−、−Ｃ≡Ｃ−、または−ＣＯＯ−である。
【００２８】
項１１．  式（２）〜（４）で表される化合物の群から選択される少なくとも１つの化合物をさらに含有する、項８〜１０のいずれか１項に記載の液晶組成物。
2014114276.tif 000012
式（２）〜（４）において、
Ｒ１１は炭素数１〜１０のアルキルまたは炭素数２〜１０のアルケニルであり、このアルキルおよびアルケニルにおいて、少なくとも１つの水素はフッ素で置き換えられてもよく、少なくとも１つの−ＣＨ2−は−Ｏ−で置き換えられてもよく；
Ｘ１１は、フッ素、塩素、−ＯＣＦ3、−ＯＣＨＦ2、−ＣＦ3、−ＣＨＦ2、−ＣＨ2Ｆ、−ＯＣＦ2ＣＨＦ2、または−ＯＣＦ2ＣＨＦＣＦ3であり；
環Ｂ１、環Ｂ２および環Ｂ３は独立して、１，４−シクロヘキシレン、少なくとも１つの水素がフッ素で置き換えられてもよい１，４−フェニレン、テトラヒドロピラン−２，５−ジイル、１，３−ジオキサン−２，５−ジイル、またはピリミジン−２，５−ジイルであり；
Ｚ１１、Ｚ１２およびＺ１３は独立して、単結合、−ＣＨ２ＣＨ２−、−ＣＨ＝ＣＨ−、−Ｃ≡Ｃ−、−ＣＯＯ−、−ＣＦ２Ｏ−、−ＯＣＦ２−、−ＣＨ２Ｏ−、または−（ＣＨ２）４−であり；
Ｌ１１およびＬ１２は独立して、水素またはフッ素である。）
【００２９】
項１２．  式（５）で表される化合物の群から選択される少なくとも１つの化合物をさらに含有する、項８〜１１のいずれか１項に記載の液晶組成物。
2014114276.tif 000013
式（５）において、
Ｒ１２は炭素数１〜１０のアルキルまたは炭素数２〜１０のアルケニルであり、アルキルおよびアルケニルにおいて、少なくとも１つの水素はフッ素で置き換えられてもよく、少なくとも１つの−ＣＨ2−は−Ｏ−で置き換えられてもよく；
Ｘ１２は−Ｃ≡Ｎまたは−Ｃ≡Ｃ−Ｃ≡Ｎであり；
環Ｃ１は、１，４−シクロヘキシレン、少なくとも１つの水素がフッ素で置き換えられてもよい１，４−フェニレン、テトラヒドロピラン−２，５−ジイル、１，３−ジオキサン−２，５−ジイル、またはピリミジン−２，５−ジイルであり；
Ｚ１４は、単結合、−ＣＨ２ＣＨ２−、−Ｃ≡Ｃ−、−ＣＯＯ−、−ＣＦ２Ｏ−、−ＯＣＦ２−、または−ＣＨ２Ｏ−であり；
Ｌ１３およびＬ１４は独立して、水素またはフッ素であり；
ｉは、１、２、３、または４である。
【００３０】
項１３．  少なくとも１つの光学活性化合物および／または重合可能な化合物をさらに含有する、項８〜１２に記載の液晶組成物。
【００３１】
項１４．  少なくとも１つの酸化防止剤および／または紫外線吸収剤をさらに含有する、項８〜１３に記載の液晶組成物。
【００３２】
項１５．  項８〜１４のいずれか１項に記載の液晶組成物を含有する液晶表示素子。
【００３３】
本発明の化合物、液晶組成物、液晶表示素子について、順に説明する。
【００３４】
１−１．化合物（１−１）
本発明の化合物（１−１）について説明をする。化合物（１−１）における末端基、環構造、結合基などの好ましい例、およびそれらの基が物性に及ぼす効果は、化合物（１−１）の下位式にも適用される。
2014114276.tif 000014
【００３５】
式（１−１）において、Ｒ１は、水素、炭素数１〜１０のアルキル、炭素数１〜９のアルコキシ、炭素数２〜９のアルコキシアルキル、炭素数２〜１０のアルケニル、または炭素数２〜９のアルケニルオキシであり；Ｒ２は、炭素数１〜１０のアルキル、炭素数１〜９のアルコキシ、炭素数２〜９のアルコキシアルキル、炭素数３〜１０のアルケニル、または炭素数２〜９のアルケニルオキシである。これらの基は、直鎖または分岐鎖であり、シクロヘキシルのような環状基を含まない。これらに基において分岐鎖よりも直鎖の方が好ましい。
【００３６】
Ｒ１またはＲ２の好ましい例は、アルキル、アルコキシ、アルコキシアルキル、およびアルケニルである。Ｒ１またはＲ２のさらに好ましい例は、アルキル、アルコキシ、およびアルケニルである。
【００３７】
アルキルの例は、−ＣＨ３、−Ｃ２Ｈ５、−Ｃ３Ｈ７、−Ｃ４Ｈ９、−Ｃ５Ｈ１１、−Ｃ６Ｈ１３、および−Ｃ７Ｈ１５である。アルコキシの例は、−ＯＣＨ３、−ＯＣ２Ｈ５、−ＯＣ３Ｈ７、−ＯＣ４Ｈ９、−ＯＣ５Ｈ１１、および−ＯＣ６Ｈ１３である。アルコキシアルキルの例は、−ＣＨ２ＯＣＨ３、−ＣＨ２ＯＣ２Ｈ５、−ＣＨ２ＯＣ３Ｈ７、−（ＣＨ２）２ＯＣＨ３、−（ＣＨ２）２ＯＣ２Ｈ５、−（ＣＨ２）２ＯＣ３Ｈ７、−（ＣＨ２）３ＯＣＨ３、−（ＣＨ２）４ＯＣＨ３、および−（ＣＨ２）５ＯＣＨ３である。アルケニルの例は、−ＣＨ＝ＣＨ２、−ＣＨ＝ＣＨＣＨ３、−ＣＨ２ＣＨ＝ＣＨ２、−ＣＨ＝ＣＨＣ２Ｈ５、−ＣＨ２ＣＨ＝ＣＨＣＨ３、−（ＣＨ２）２ＣＨ＝ＣＨ２、−ＣＨ＝ＣＨＣ３Ｈ７、−ＣＨ２ＣＨ＝ＣＨＣ２Ｈ５、−（ＣＨ２）２ＣＨ＝ＣＨＣＨ３、および−（ＣＨ２）３ＣＨ＝ＣＨ２である。アルケニルオキシの例は、−ＯＣＨ２ＣＨ＝ＣＨ２、−ＯＣＨ２ＣＨ＝ＣＨＣＨ３、および−ＯＣＨ２ＣＨ＝ＣＨＣ２Ｈ５である。
【００３８】
Ｒ１またはＲ２の好ましい例は、−ＣＨ３、−Ｃ２Ｈ５、−Ｃ３Ｈ７、−Ｃ４Ｈ９、−Ｃ５Ｈ１１、−ＯＣＨ３、−ＯＣ２Ｈ５、−ＯＣ３Ｈ７、−ＯＣ４Ｈ９、−ＯＣ５Ｈ１１、−ＣＨ２ＯＣＨ３、−（ＣＨ２）２ＯＣＨ３、−（ＣＨ２）３ＯＣＨ３、−ＣＨ２ＣＨ＝ＣＨ２、−ＣＨ２ＣＨ＝ＣＨＣＨ３、−（ＣＨ２）２ＣＨ＝ＣＨ２、−ＣＨ２ＣＨ＝ＣＨＣ２Ｈ５、−（ＣＨ２）２ＣＨ＝ＣＨＣＨ３、−（ＣＨ２）３ＣＨ＝ＣＨ２、−（ＣＨ２）３ＣＨ＝ＣＨＣＨ３、−（ＣＨ２）３ＣＨ＝ＣＨＣ２Ｈ５、−（ＣＨ２）３ＣＨ＝ＣＨＣ３Ｈ７、−ＯＣＨ２ＣＨ＝ＣＨ２、−ＯＣＨ２ＣＨ＝ＣＨＣＨ３、および−ＯＣＨ２ＣＨ＝ＣＨＣ２Ｈ５である。Ｒ１またはＲ２のさらに好ましい例は、−ＣＨ３、−Ｃ２Ｈ５、−Ｃ３Ｈ７、−ＯＣＨ３、−ＯＣ２Ｈ５、−ＯＣ３Ｈ７、−ＯＣ４Ｈ９、−（ＣＨ２）２ＣＨ＝ＣＨ２、−（ＣＨ２）２ＣＨ＝ＣＨＣＨ３、および−（ＣＨ２）２ＣＨ＝ＣＨＣ３Ｈ７である。
【００３９】
Ｒ１またはＲ２が直鎖であるときは、液晶相の温度範囲が広く、そして粘度が小さい。Ｒ１またはＲ２が分岐鎖であるときは、他の液晶性化合物との相溶性がよい。Ｒ１が光学活性である化合物は、キラルドーパントとして有用である。この化合物を組成物に添加することによって、液晶表示素子に発生するリバース・ツイスト・ドメイン（reverse twisted domain）を防止することができる。Ｒ１が光学活性でない化合物は、組成物の成分として有用である。
【００４０】
アルケニルにおける−ＣＨ＝ＣＨ−の好ましい立体配置は、二重結合の位置に依存する。−ＣＨ＝ＣＨＣＨ３、−ＣＨ＝ＣＨＣ２Ｈ５、−ＣＨ＝ＣＨＣ３Ｈ７、−ＣＨ＝ＣＨＣ４Ｈ９、−Ｃ２Ｈ４ＣＨ＝ＣＨＣＨ３、および−Ｃ２Ｈ４ＣＨ＝ＣＨＣ２Ｈ５のような奇数位に二重結合をもつアルケニルにおいてはトランス配置が好ましい。−ＣＨ２ＣＨ＝ＣＨＣＨ３、−ＣＨ２ＣＨ＝ＣＨＣ２Ｈ５、および−ＣＨ２ＣＨ＝ＣＨＣ３Ｈ７のような偶数位に二重結合をもつアルケニルにおいてはシス配置が好ましい。好ましい立体配置を有するアルケニル化合物は、液晶相の広い温度範囲、小さな粘度、および大きな弾性定数を有する。
【００４１】
しかし、化合物の安定性を考慮すると、ＣＨ3−Ｏ−Ｏ−ＣＨ2−などの酸素と酸素とが隣接した基やＣＨ3−ＣＨ＝ＣＨ−ＣＨ＝ＣＨ−などの二重結合部位が隣接した基は好ましくない。
【００４２】
式（１−１）において、環Ａ１は、１，４−シクロへキシレン、１，４−シクロヘキセニレン、または１，４−フェニレンであり；環Ａ２は、１，４−シクロへキシレン、１，４−シクロヘキセニレン、１，４−フェニレン、２−フルオロ−１，４−フェニレン、または２，３−ジフルオロ−１，４−フェニレンである。
【００４３】
環Ａ１または環Ａ２の好ましい例は、１，４−シクロへキシレン、１，４−フェニレン、および２，３−ジフルオロ−１，４−フェニレンである。さらに好ましい例は、１，４−シクロへキシレンおよび１，４−フェニレンである。特に好ましい例は１，４−シクロへキシレンである。１，４−シクロへキシレンには、シスおよびトランスの立体配置が存在する。高い上限温度の観点から、トランス配置が好ましい。
【００４４】
環Ａ１および環Ａ２の少なくとも１つが、１，４−シクロヘキシレンであるときは、粘度が小さい。この化合物を添加することにより、組成物の粘度を小さくすることができる。環Ａ２の少なくとも１つが、２，３−ジフルオロ−１，４−フェニレンであるときは、誘電率異方性が負に大きい。この化合物を添加することにより、組成物の誘電率異方性を負に大きくすることができる。
【００４５】
式（１−１）において、Ｚ１およびＺ２は独立して、単結合、−（ＣＨ2）2−、−ＣＨ2Ｏ−、−ＯＣＨ2−、−ＣＯＯ−、または−ＯＣＯ−である。
【００４６】
Ｚ１またはＺ２が−ＣＯＯ−または−ＯＣＯ−である化合物は、上限温度が高いので好ましい。Ｚ１またはＺ２が−ＣＨ２Ｏ−または−ＯＣＨ２−である化合物は、誘電率異方性が負に大きいので好ましい。Ｚ１またはＺ２が単結合または−（ＣＨ２）２−である化合物は、粘度が小さいので好ましい。
【００４７】
化合物の安定性を考慮すると単結合、−（ＣＨ２）２−、−ＣＨ２Ｏ−、または−ＯＣＨ２−が好ましく、単結合または−（ＣＨ２）２−がさらに好ましい。化合物の透明点を高くすることを考慮すると、Ｚ１およびＺ２の一方が、−（ＣＨ２）２−、−ＣＨ２Ｏ−、−ＯＣＨ２−、−ＣＯＯ−、または−ＯＣＯ−であるときは、他方は単結合であることが好ましい。Ｚ１およびＺ２の両方が単結合であることがさらに好ましい。
【００４８】
式（１−１）において、Ｌ１およびＬ２は独立して、フッ素または塩素であり、Ｌ１およびＬ２の少なくとも１つはフッ素である。
【００４９】
Ｌ１およびＬ２がともにフッ素である化合物は上限温度が高く、誘電率異方性が負に大きいので好ましい。
【００５０】
式（１−１）において、ｌは、０、１または２である。ｌが０であるときは粘度が小さい。ｌが２であるときは粘度と上限温度とのバランスが優れる。ｌが３であるときは上限温度が高い。
【００５１】
化合物（１−１）は、ビニルオキシと、２，３−ジフルオロ−１，４−フェニレンとを有する。このような構造の効果により、適切な光学的異方性、大きな負の誘電率異方性、適切な弾性定数を有する。この化合物は、ビニルオキシの効果により、優れた相溶性を有する。この化合物は、大きな負の誘電率異方性、および優れた相溶性の観点から特に優れている。
【００５２】
以上のように、末端基、環構造、結合基などの種類を適切に選択することによって目的の物性を有する化合物を得ることができる。化合物の物性に大きな差異がないので、化合物（１−１）は、２Ｈ（重水素）、１３Ｃなどの同位体を天然存在比の量より多く含んでもよい。
【００５３】
１−２．好ましい化合物
好ましい化合物（１−１）の例として、項２に記載した化合物（１−２）、項３に記載した化合物（１−３）、項４に記載した化合物（１−４）、および項５に記載した化合物（１−５−１）〜（１−５−１２）が挙げられる。
【００５４】
化合物（１−２）〜（１−４）は、ビニルオキシと２，３−ジフルオロ−１，４−フェニレンとを有し、構造が非対称である。したがって、これらの化合物は、熱や光に対する高い安定性、液晶相の低い下限温度、高い上限温度、大きな負の誘電率異方性、および適切な弾性定数の観点から好ましい。化合物（１−２）〜（１−４）において、Ｚ２が単結合であるときは、高い上限温度の観点からさらに好ましい。Ｚ２が−（ＣＨ２）２−であるときは、低い粘度の観点からさらに好ましい。Ｚ２が−ＣＨ２Ｏ−または−ＯＣＨ２−であるときは、大きな負の誘電率異方性の観点からさらに好ましい。Ｚ２が−ＣＯＯ−または−ＯＣＯ−であるときは、高い上限温度の観点からさらに好ましい。
【００５５】
化合物（１−５−１）〜（１−５−１２）は、ビニルオキシと２，３−ジフルオロ−１，４−フェニレンとを有するので、熱や光に対する高い安定性、液晶相の低い下限温度、適切な光学的異方性、大きな負の誘電率異方性、および適切な弾性定数の観点からさらに好ましい。
【００５６】
化合物（１−１）、特に、化合物（１−２）〜（１−４）または化合物（１−５−１）〜（１−５−１２）を含有する組成物は、高い上限温度、低い下限温度、小さな粘度、適切な光学的異方性、大きな負の誘電率異方性、および適切な弾性定数を有する。この組成物は、液晶表示素子が通常使用される条件下で安定であり、低い温度で保管してもこの化合物が結晶（またはスメクチック相）として析出することがない。したがって、化合物（１−１）はＩＰＳ、ＶＡ、またはＰＳＡなどの動作モードの液晶表示素子に用いる液晶組成物に、好適に適用することができる。
【００５７】
１−３．化合物（１−１）の合成
化合物（１−１）の合成法について説明する。化合物（１−１）は、有機合成化学の方法を適切に組み合わせることにより合成できる。出発物に目的の末端基、環、および結合基を導入する方法は、「オーガニックシンセシス」（Organic Syntheses, John Wiley & Sons, Inc）、「オーガニック・リアクションズ」（Organic Reactions, John Wiley & Sons, Inc）、「コンプリヘンシブ・オーガニック・シンセシス」（Comprehensive Organic Synthesis, Pergamon Press）、「新実験化学講座」（丸善）などの成書に記載されている。
【００５８】
１−３−１．結合基の生成
化合物（１−１）における結合基を生成する方法の例は、下記のスキームのとおりである。このスキームにおいて、ＭＳＧ１（またはＭＳＧ２）は、少なくとも１つの環を有する一価の有機基である。複数のＭＳＧ１（またはＭＳＧ２）が表わす一価の有機基は、同一であってもよいし、または異なってもよい。化合物（１Ａ）〜（１Ｄ）は化合物（１−１）に相当する。
【００５９】
2014114276.tif 000015
【００６０】
2014114276.tif 000016
【００６１】
2014114276.tif 000017
【００６２】
（１）−（ＣＨ２）２−の生成
有機ハロゲン化合物（ａ１）を、ブチルリチウム（またはマグネシウム）と反応させて得られた中間体を、Ｎ，Ｎ−ジメチルホルムアミド（ＤＭＦ）などのホルムアミドと反応させて、アルデヒド（ａ２）を得る。このアルデヒド（ａ２）と、ホスホニウム塩（ａ３）をカリウムｔ−ブトキシド等の塩基で処理して得られるリンイリドとを反応させて、二重結合を有する化合物（ａ４）を得る。この化合物（ａ４）を炭素担持パラジウム（Ｐｄ／Ｃ）のような触媒の存在下で水素化することにより、化合物（１Ａ）を合成する。
【００６３】
（２）単結合の生成
有機ハロゲン化合物（ａ１）とマグネシウム（またはブチルリチウム）とを反応させて、グリニャール試薬（またはリチウム塩）を調製する。このグリニャール試薬（またはリチウム塩）とホウ酸トリメチルなどのホウ酸エステルとを反応させ、塩酸などの酸の存在下で加水分解することによりジヒドロキシボラン（ａ５）を得る。この化合物（ａ５）と有機ハロゲン化合物（ａ６）とを、炭酸塩水溶液中、テトラキス（トリフェニルホスフィン）パラジウム（Ｐｄ（ＰＰｈ３）４）触媒の存在下で反応させることにより、化合物（１Ｂ）を合成する。
【００６４】
次の方法も利用できる。有機ハロゲン化合物（ａ６）にブチルリチウムを反応させ、さらに塩化亜鉛を反応させる。得られた中間体をビストリフェニルホスフィンジクロロパラジウム（Ｐｄ（ＰＰｈ３）２Ｃｌ２）の存在下で化合物（ａ１）と反応させることにより、化合物（１Ｂ）を合成する。
【００６５】
（３）−ＣＨ２Ｏ−または−ＯＣＨ２−の生成
ジヒドロキシボラン（ａ５）を過酸化水素のような酸化剤により酸化し、アルコール（ａ７）を得る。別途、アルデヒド（ａ３）を水素化ホウ素ナトリウムなどの還元剤で還元してアルコール（ａ８）を得る。このアルコール（ａ８）を臭化水素酸等でハロゲン化してハロゲン化物（ａ９）を得る。このハロゲン化物（ａ９）と、先に得られたアルコール（ａ７）とを炭酸カリウムなどの存在下で反応させることにより化合物（１Ｃ）を合成する。
【００６６】
（４）−ＣＯＯ−または−ＯＣＯ−の生成
化合物（ａ６）にｎ−ブチルリチウムを、続いて二酸化炭素を反応させてカルボン酸（ａ１０）を得る。このカルボン酸（ａ１０）と、フェノール（ａ１１）とをＤＤＣ（１，３−ジシクロヘキシルカルボジイミド）とＤＭＡＰ（４−ジメチルアミノピリジン）の存在下で脱水させて−ＣＯＯ−を有する化合物（１Ｄ）を合成する。この方法によって−ＯＣＯ−を有する化合物も合成することができる。
【００６７】
１−３−２．合成例
2014114276.tif 000018
【００６８】
化合物（１−１）を合成する方法の例は、次のとおりである。４−アルキルフェニルボロン酸（ｂ１）と４−ブロモ−２，３−ジフルオロフェノール（ｂ２）とを、触媒量のＰｄ／Ｃと炭酸ナトリウムの存在下、エタノール中で反応させて化合物（ｂ３）を得る。この化合物（ｂ３）をトランス−１−ブロモ−１−プロペン、炭酸セシウム、ヨウ化銅、Ｎ，Ｎ−ジメチルグリシン塩酸塩とを、１，４−ジオキサン中で反応させて、化合物（１−１）の一例である化合物（ｂ４）を合成する。
【００６９】
２．組成物（１）
本発明の液晶組成物（１）について説明をする。この組成物（１）は、少なくとも１つの化合物（１）を成分Ａとして含む。組成物（１）は、２つ以上の化合物（１）を含んでいてもよい。液晶性化合物の成分が化合物（１）のみであってもよい。組成物（１）は、化合物（１）の少なくとも１つを１〜９９重量％の範囲で含有することが、優良な物性を発現させるために好ましい。誘電率異方性が正である組成物において、化合物（１）の好ましい含有量は５〜６０重量％の範囲である。誘電率異方性が負である組成物において、化合物（１）の好ましい含有量は３０重量％以下である。組成物（１）は、化合物（１）と、本明細書中に記載しなかった種々の液晶性化合物とを含んでもよい。
【００７０】
好ましい組成物は、以下に示す成分Ｂ、Ｃ、Ｄ、およびＥから選択された化合物を含む。組成物（１）を調製するときには、例えば、化合物（１）の誘電率異方性を考慮して成分を選択することもできる。成分を適切に選択した組成物は、ネマチック相の高い上限温度、ネマチック相の低い下限温度、小さな粘度、適切な光学的異方性、大きな誘電率異方性、および適切な弾性定数を有する。
【００７１】
成分Ｂは、化合物（２）〜（４）である。成分Ｃは化合物（５）である。成分Ｄは、化合物（６）〜（１２）である。成分Ｅは、化合物（１３）〜（１５）である。これらの成分について、順に説明する。
【００７２】
成分Ｂは、右末端にハロゲンまたはフッ素含有基を有する化合物である。成分Ｂの好ましい例として、化合物（２−１）〜（２−１６）、化合物（３−１）〜（３−１１３）、化合物（４−１）〜（４−５７）を挙げることができる。
【００７３】
2014114276.tif 000019
【００７４】
2014114276.tif 000020
【００７５】
2014114276.tif 000021
【００７６】
2014114276.tif 000022
【００７７】
2014114276.tif 000023
【００７８】
2014114276.tif 000024
【００７９】
これらの化合物（成分Ｂ）において、Ｒ１１およびＸ１１の定義は、前記式（２）〜（４）と同じである。
【００８０】
成分Ｂは、誘電率異方性が正であり、熱、光などに対する安定性が非常に優れているので、ＴＦＴモード用またはＰＳＡモード用の組成物を調製する場合に用いられる。成分Ｂの含有量は、組成物の全重量に対して１〜９９重量％の範囲が適するが、好ましくは１０〜９７重量％の範囲、より好ましくは４０〜９５重量％の範囲である。この組成物は、化合物（１２）〜（１４）（成分Ｅ）をさらに添加することにより粘度を調整することができる。
【００８１】
成分Ｃは、右末端基が−Ｃ≡Ｎまたは−Ｃ≡Ｃ−Ｃ≡Ｎである化合物（５）である。成分Ｃの好ましい例として、化合物（５−１）〜（５−６４）を挙げることができる。
【００８２】
2014114276.tif 000025
【００８３】
2014114276.tif 000026
【００８４】
これらの化合物（成分Ｃ）において、Ｒ１２およびＸ１２の定義は、前記式（５）と同じである。
【００８５】
成分Ｃは、誘電率異方性が正であり、その値が大きいのでＳＴＮモード用、ＴＮモード用またはＰＳＡモード用の組成物を調製する場合に主として用いられる。この成分Ｃを添加することにより、組成物の誘電率異方性を大きくすることができる。成分Ｃは、液晶相の温度範囲を広げる、粘度を調整する、または光学的異方性を調整する、という効果がある。成分Ｃは、素子の電圧−透過率曲線の調整にも有用である。
【００８６】
ＳＴＮモード用またはＴＮモード用の組成物を調製する場合には、成分Ｃの含有量は、組成物の全重量に対して１〜９９重量％の範囲が適しているが、好ましくは１０〜９７重量％の範囲、より好ましくは４０〜９５重量％の範囲である。この組成物は、成分Ｅを添加することにより液晶相の温度範囲、粘度、光学的異方性、誘電率異方性などを調整できる
【００８７】
成分Ｄは、化合物（６）〜（１２）である。これらの化合物は、２、３−ジフルオロ−１，４−フェニレンのように、ラテラル位が２つのハロゲンで置換されたベンゼン環を有する。成分Ｄの好ましい例として、化合物（６−１）〜（６−８）、化合物（７−１）〜（７−１７）、化合物（８−１）、化合物（９−１）〜（９−３）、化合物（１０−１）〜（１０−１１）、化合物（１１−１）〜（１１−３）、および化合物（１２−１）〜（１２−３）を挙げることができる。
【００８８】
2014114276.tif 000027
【００８９】
2014114276.tif 000028
【００９０】
これらの化合物（成分Ｄ）において、Ｒ１３、Ｒ１４およびＲ１５の定義は、前記式（６）〜（１２）と同じである。
【００９１】
成分Ｄは、誘電率異方性が負の化合物である。成分Ｄは、主としてＶＡモード用またはＰＳＡモード用の組成物を調製する場合に用いられる。成分Ｄのうち、化合物（６）は２環化合物であるので、主として、粘度の調整、光学的異方性の調整、または誘電率異方性の調整の効果がある。化合物（７）および（８）は３環化合物であるので、上限温度を高くする、光学的異方性を大きくする、または誘電率異方性を大きくするという効果がある。化合物（９）〜（１２）は、誘電率異方性を大きくするという効果がある。
【００９２】
ＶＡモード用またはＰＳＡモード用の組成物を調製する場合には、成分Ｄの含有量は、組成物の全重量に対して、好ましくは４０重量％以上であり、より好ましくは５０〜９５重量％の範囲である。成分Ｄを誘電率異方性が正である組成物に添加する場合は、成分Ｄの含有量が組成物の全重量に対して３０重量％以下が好ましい。成分Ｄを添加することにより、組成物の弾性定数を調整し、素子の電圧−透過率曲線を調整することが可能となる。
【００９３】
成分Ｅは、２つの末端基がアルキルなどである化合物である。成分Ｅの好ましい例として、化合物（１３−１）〜（１３−１１）、化合物（１４−１）〜（１４−１９）、および化合物（１５−１）〜（１５−７）を挙げることができる。
【００９４】
2014114276.tif 000029
【００９５】
これらの化合物（成分Ｅ）において、Ｒ１６およびＲ１７の定義は、前記式（１３）〜（１５）と同じである。
【００９６】
成分Ｅは、誘電率異方性の絶対値が小さいので、中性に近い化合物である。化合物（１３）は、主として粘度の調整または光学的異方性の調整の効果がある。化合物（１４）および（１５）は、上限温度を高くすることによってネマチック相の温度範囲を広げる効果、または光学的異方性の調整の効果がある。
【００９７】
成分Ｅの含有量を増加させると組成物の粘度が小さくなるが、誘電率異方性が小さくなる。そこで、素子のしきい値電圧の要求値を満たす限り、含有量は多いほうが好ましい。したがって、ＶＡモード用またはＰＳＡモード用の組成物を調製する場合には、成分Ｅの含有量は、組成物の全重量に対して、好ましくは３０重量％以上、より好ましくは４０重量％以上である。
【００９８】
組成物（１）の調製は、必要な成分を高い温度で溶解させるなどの方法により行われる。用途に応じて、この組成物に添加物を添加してよい。添加物の例は、光学活性化合物、重合可能な化合物、重合開始剤、酸化防止剤、紫外線吸収剤、光安定剤、熱安定剤、泡消剤などである。このような添加物は当業者によく知られており、文献に記載されている。
【００９９】
組成物（１）は、少なくとも１つの光学活性化合物をさらに含有してもよい。光学活性化合物として、公知のキラルド−プ剤を添加することができる。このキラルド−プ剤は液晶分子にらせん構造を誘起して必要なねじれ角を与えることによって逆ねじれを防ぐ、という効果を有する。キラルド−プ剤の好ましい例として、下記の化合物（Ｏｐ−１）〜（Ｏｐ−１８）を挙げることができる。化合物（Ｏｐ−１８）において、環Ｊは１，４−シクロへキシレンまたは１，４−フェニレンであり、Ｒ２４は炭素数１から１０のアルキルである。
【０１００】
2014114276.tif 000030
【０１０１】
組成物（１）は、このような光学活性化合物を添加して、らせんピッチを調整する。らせんピッチは、ＴＦＴモード用およびＴＮモード用の組成物であれば４０〜２００μｍの範囲に調整するのが好ましい。ＳＴＮモード用の組成物であれば６〜２０μｍの範囲に調整するのが好ましい。ＢＴＮモード用の組成物の場合は、１．５〜４μｍの範囲に調整するのが好ましい。らせんピッチの温度依存性を調整する目的で２つ以上の光学活性化合物を添加してもよい。
【０１０２】
組成物（１）は、重合可能な化合物を添加することによってＰＳＡモード用に使用することもできる。重合可能な化合物の例は、アクリレート、メタクリレート、ビニル化合物、ビニルオキシ化合物、プロペニルエーテル、エポキシ化合物（オキシラン、オキセタン）、ビニルケトンなどであり、好ましい例として、下記の化合物（Ｍ−１）〜（Ｍ−１２）を挙げることができる。重合可能な化合物は、紫外線照射などにより重合する。光重合開始剤などの適切な開始剤の存在下で重合せさてもよい。重合のための適切な条件、開始剤の適切なタイプ、および適切な量は、当業者には既知であり、文献に記載されている。
【０１０３】
化合物（Ｍ−１）〜（Ｍ−１２）において、Ｒ２０は水素またはメチルであり；ｓは０または１であり；ｔおよびｕは独立して、１〜１０の整数である。かっこに入れた記号Ｆは、水素またはフッ素を意味する。
【０１０４】
2014114276.tif 000031
【０１０５】
酸化防止剤は、大きな電圧保持率を維持するために有効である。酸化防止剤の好ましい例として、下記の化合物（ＡＯ−１）および（ＡＯ−２）；ＩＲＧＡＮＯＸ  ４１５、ＩＲＧＡＮＯＸ  ５６５、ＩＲＧＡＮＯＸ  １０１０、ＩＲＧＡＮＯＸ  １０３５、ＩＲＧＡＮＯＸ  ３１１４、およびＩＲＧＡＮＯＸ  １０９８（商品名：ＢＡＳＦ社）を挙げることができる。紫外線吸収剤は、上限温度の低下を防ぐために有効である。紫外線吸収剤の好ましい例は、ベンゾフェノン誘導体、ベンゾエート誘導体、トリアゾール誘導体などである。具体例として下記の化合物（ＡＯ−３）および（ＡＯ−４）；ＴＩＮＵＶＩＮ  ３２９、ＴＩＮＵＶＩＮ  Ｐ、ＴＩＮＵＶＩＮ  ３２６、ＴＩＮＵＶＩＮ  ２３４、ＴＩＮＵＶＩＮ  ２１３、ＴＩＮＵＶＩＮ  ４００、ＴＩＮＵＶＩＮ  ３２８、およびＴＩＮＵＶＩＮ  ９９−２（商品名：ＢＡＳＦ社）；および１，４−ジアザビシクロ［２．２．２］オクタン（ＤＡＢＣＯ）を挙げることができる。
【０１０６】
立体障害のあるアミンのような光安定剤は、大きな電圧保持率を維持するために好ましい。光安定剤の好ましい例として、下記の化合物（ＡＯ−５）および（ＡＯ−６）；ＴＩＮＵＶＩＮ  １４４、ＴＩＮＵＶＩＮ  ７６５、およびＴＩＮＵＶＩＮ  ７７０ＤＦ（商品名：ＢＡＳＦ社）を挙げることができる。熱安定剤も大きな電圧保持率を維持するために有効であり、好ましい例としてＩＲＧＡＦＯＳ  １６８（商品名：ＢＡＳＦ社）を挙げることができる。消泡剤は、泡立ちを防ぐために有効である。消泡剤の好ましい例は、ジメチルシリコーンオイル、メチルフェニルシリコーンオイルなどである。
【０１０７】
2014114276.tif 000032
【０１０８】
化合物（ＡＯ−１）において、Ｒ２５は炭素数１〜２０のアルキル、炭素数１〜２０のアルコキシ、−ＣＯＯＲ２６、または−ＣＨ２ＣＨ２ＣＯＯＲ２６であり；Ｒ２６は炭素数１〜２０のアルキルである。化合物（ＡＯ−２）および（ＡＯ−５）において、Ｒ２７は炭素数１〜２０のアルキルである。化合物（ＡＯ−５）において、環Ｋおよび環Ｌは１，４−シクロへキシレンまたは１，４−フェニレンであり、ｖは０、１、または２であり、Ｒ２８は水素、メチルまたはＯ・である。
【０１０９】
組成物（１）は、メロシアニン系、スチリル系、アゾ系、アゾメチン系、アゾキシ系、キノフタロン系、アントラキノン系、テトラジン系などの二色性色素を添加すれば、ＧＨ（guest host）モード用に使用することもできる。
【０１１０】
組成物（１）では、成分化合物の種類と割合とを適切に調整することによって上限温度を７０℃以上とすること、下限温度を−１０℃以下とすることができるので、ネマチック相の温度範囲が広い。したがって、この組成物を含む液晶表示素子は広い温度範囲で使用することが可能である。
【０１１１】
組成物（１）では、成分化合物の種類と割合とを適切に調整することによって、光学異方性を０．１０〜０．１３の範囲、または０．０５〜０．１８の範囲とすることができる。同様にして、誘電率異方性を−５．０〜−２．０の範囲に調整することができる。好ましい誘電率異方性は、−４．５〜−２．５の範囲である。この範囲の誘電率異方性を有する組成物（１）は、ＩＰＳモード、ＶＡモード、またはＰＳＡモードで動作する液晶表示素子に好適に使用することができる。
【０１１２】
３．液晶表示素子
組成物（１）は、ＡＭ素子への使用が可能である。さらにＰＭ素子への使用も可能である。この組成物は、ＰＣ、ＴＮ、ＳＴＮ、ＥＣＢ、ＯＣＢ、ＩＰＳ、ＦＦＳ、ＶＡ、ＰＳＡ、ＦＰＡなどのモードを有するＡＭ素子およびＰＭ素子への使用が可能である。ＴＮ、ＯＣＢ、ＩＰＳモードまたはＦＦＳモードを有するＡＭ素子への使用は特に好ましい。ＩＰＳモードまたはＦＦＳモードを有するＡＭ素子において、電圧が無印加状態での液晶分子の配列がパネル基板に対して並行あるいは垂直であってもよい。これらの素子が反射型、透過型または半透過型であってもよい。透過型の素子への使用は好ましい。非結晶シリコン−ＴＦＴ素子または多結晶シリコン−ＴＦＴ素子への使用も可能である。この組成物をマイクロカプセル化して作製したＮＣＡＰ（nematic curvilinear aligned phase）型の素子や、組成物中に三次元の網目状高分子を形成させたＰＤ（polymer dispersed）型の素子にも使用できる。
【０１１３】
組成物（１）は、負の誘電率異方性を有するので、ＶＡモード、ＩＰＳモード、またはＰＳＡモードなどの動作モードを有し、ＡＭ方式で駆動する液晶表示素子に好適に用いることができる。この組成物は、ＶＡモードを有し、ＡＭ方式で駆動する液晶表示素子に、特に好適に用いることができる。
【０１１４】
ＴＮモード、ＶＡモードなどで動作する液晶表示素子においては、電場の方向は、液晶層に対して垂直である。一方、ＩＰＳモードなどで動作する液晶表示素子においては、電場の方向は、液晶層に対して平行である。ＶＡモードで動作する液晶表示素子の構造は、K. Ohmuro, S. Kataoka, T. Sasaki and Y. Koike, SID ’97 Digest of Technical Papers, 28, 845 (1997) に報告されている。ＩＰＳモードで動作する液晶表示素子の構造は、国際公開９１／１０９３６号パンフレット（ファミリー：米国特許第５５７６８６７明細書）に報告されている。
【実施例】
【０１１５】
実施例により本発明をさらに詳しく説明する。本発明はこれら実施例によっては制限されない。
【０１１６】
１−１．化合物（１−１）の実施例
化合物（１−１）は、下記の手順により合成した。合成した化合物は、ＮＭＲ分析などの方法により同定した。化合物の物性は、下記に記載した方法により測定した。
【０１１７】
ＮＭＲ分析
測定装置は、ＤＲＸ−５００（ブルカーバイオスピン（株）社製）を用いた。１Ｈ−ＮＭＲの測定では、試料をＣＤＣｌ３などの重水素化溶媒に溶解させ、測定は、室温で、５００ＭＨｚ、積算回数１６回の条件で行った。テトラメチルシランを内部標準として用いた。１９Ｆ−ＮＭＲの測定では、ＣＦＣｌ３を内部標準として用い、積算回数２４回で行った。核磁気共鳴スペクトルの説明において、ｓはシングレット、ｄはダブレット、ｔはトリプレット、ｑはカルテット、ｑｕｉｎはクインテット、ｓｅｘはセクステット、ｍはマルチプレット、ｂｒはブロードであることを意味する。
【０１１８】
測定試料
相構造および転移温度を測定するときには、液晶性化合物そのものを試料として用いた。ネマチック相の上限温度、粘度、光学的異方性、誘電率異方性などの物性を測定するときには、化合物を母液晶に混合して調製した組成物を試料として用いた。
【０１１９】
化合物を母液晶と混合した試料を用いる場合には、次の方法で測定を行った。化合物１５重量％と母液晶８５重量％とを混合して試料を調製した。この試料の測定値から、次の式で表わされる外挿法にしたがって、外挿値を計算し、この値を記載した。〈外挿値〉＝（１００×〈試料の測定値〉−〈母液晶の重量％〉×〈母液晶の測定値〉）／〈化合物の重量％〉
【０１２０】
化合物と母液晶との割合がこの割合であっても、結晶（または、スメクチック相）が２５℃で析出する場合には、化合物と母液晶との割合を１０重量％：９０重量％、５重量％：９５重量％、１重量％：９９重量％の順に変更をしていき、結晶（または、スメクチック相）が２５℃で析出しなくなった割合で試料の物性を測定した。なお、特に断りのない限り、化合物と母液晶との割合は、１５重量％：８５重量％である。
【０１２１】
母液晶としては、下記の母液晶（ｉ）を用いた。母液晶（ｉ）の成分の割合を重量％で示す。
【０１２２】
2014114276.tif 000033
【０１２３】
測定方法
物性の測定は下記の方法で行った。これらの多くは、社団法人電子情報技術産業協会（Japan Electronics and Information Technology Industries Association；以下、ＪＥＩＴＡと略す）で審議制定されるＪＥＩＴＡ規格（ＪＥＩＴＡ・ＥＤ−２５２１Ａ）に記載された方法、またはこれを修飾した方法であった。測定に用いたＴＮ素子には、ＴＦＴを取り付けなかった。
【０１２４】
（１）相構造
偏光顕微鏡を備えた融点測定装置のホットプレート（メトラー社ＦＰ−５２型ホットステージ）に試料を置き、３℃／分の速度で加熱しながら相状態とその変化を偏光顕微鏡で観察し、相の種類を特定した。
【０１２５】
（２）転移温度（℃）
パーキンエルマー社製走査熱量計ＤＳＣ−７システム、またはＤｉａｍｏｎｄ  ＤＳＣシステムを用いて、３℃／分速度で昇降温し、試料の相変化に伴う吸熱ピーク、または発熱ピークの開始点を外挿により求め、転移温度を決定した。化合物が固体からスメクチック相、ネマチック相などの液晶相に転移する温度を「液晶相の下限温度」と略すことがある。化合物が液晶相から液体に転移する温度を「透明点」と略すことがある。
【０１２６】
結晶はＣと表した。結晶の種類の区別がつく場合は、それぞれＣ１またはＣ２と表した。スメクチック相はＳ、ネマチック相はＮと表した。スメクチック相の中で、スメクチックＡ相、スメクチックＢ相、スメクチックＣ相、またはスメクチックＦ相の区別がつく場合は、それぞれＳＡ、ＳＢ、ＳＣ、またはＳＦと表した。液体（アイソトロピック）はＩと表した。転移温度は、例えば、「Ｃ  ５０．０  Ｎ  １００．０  Ｉ」のように表記した。これは、結晶からネマチック相への転移温度が５０．０℃であり、ネマチック相から液体への転移温度が１００．０℃であることを示す。
【０１２７】
（３）低温相溶性
化合物の割合が、２０重量％、１５重量％、１０重量％、５重量％、３重量％、および１重量％となるように母液晶と化合物とを混合した試料を調製し、試料をガラス瓶に入れた。このガラス瓶を、−１０℃または−２０℃のフリーザー中に一定期間保管したあと、結晶（または、スメクチック相）が析出しているかどうか観察をした。
【０１２８】
（４）ネマチック相の上限温度（ＴＮＩまたはＮＩ；℃）
偏光顕微鏡を備えた融点測定装置のホットプレートに試料を置き、１℃／分の速度で加熱した。試料の一部がネマチック相から等方性液体に変化したときの温度を測定した。ネマチック相の上限温度を「上限温度」と略すことがある。試料が化合物と母液晶との混合物であるときは、ＴＮＩの記号で示した。試料が化合物と成分Ｂなどとの混合物であるときは、ＮＩの記号で示した。
【０１２９】
（５）ネマチック相の下限温度（ＴＣ；℃）
ネマチック相を有する試料を０℃、−１０℃、−２０℃、−３０℃、および−４０℃のフリーザー中に１０日間保管したあと、液晶相を観察した。例えば、試料が−２０℃ではネマチック相のままであり、−３０℃では結晶またはスメクチック相に変化したとき、ＴＣを≦−２０℃と記載した。ネマチック相の下限温度を「下限温度」と略すことがある。
【０１３０】
（６）粘度（バルク粘度；η；２０℃で測定；ｍＰａ・ｓ）
Ｅ型回転粘度計を用いて測定した。
【０１３１】
（７）粘度（回転粘度；γ１；２５℃で測定；ｍＰａ・ｓ）
測定は、M. Imai et al., Molecular Crystals and Liquid Crystals, Vol. 259, 37 (1995) に記載された方法に従った。２枚のガラス基板の間隔（セルギャップ）が２０μｍのＶＡ素子に試料を入れた。この素子に３０ボルト〜５０ボルトの範囲で１ボルト毎に段階的に印加した。０．２秒の無印加のあと、ただ１つの矩形波（矩形パルス；０．２秒）と無印加（２秒）の条件で印加を繰り返した。この印加によって発生した過渡電流（transient current）のピーク電流（peak current）とピーク時間（peak time）を測定した。これらの測定値とＭ．Ｉｍａｉらの論文、４０頁の計算式（８）とから回転粘度の値を得た。この計算に必要な誘電率異方性は、下記の誘電率異方性の項で測定した値を用いた。
【０１３２】
（８）光学的異方性（屈折率異方性；２５℃で測定；Δｎ）
測定は、波長５８９ｎｍの光を用い、接眼鏡に偏光板を取り付けたアッベ屈折計により行なった。主プリズムの表面を一方向にラビングしたあと、試料を主プリズムに滴下した。屈折率（ｎ‖）は偏光の方向がラビングの方向と平行であるときに測定した。屈折率（ｎ⊥）は偏光の方向がラビングの方向と垂直であるときに測定した。光学的異方性（Δｎ）の値は、Δｎ＝ｎ‖−ｎ⊥、の式から計算した。
【０１３３】
（９）誘電率異方性（Δε；２５℃で測定）
誘電率異方性の値は、Δε＝ε‖−ε⊥、の式から計算した。誘電率（ε‖およびε⊥）は次のように測定した。
１）誘電率（ε‖）の測定：よく洗浄したガラス基板にオクタデシルトリエトキシシラン（０．１６ｍＬ）のエタノール（２０ｍＬ）溶液を塗布した。ガラス基板をスピンナーで回転させたあと、１５０℃で１時間加熱した。２枚のガラス基板の間隔（セルギャップ）が４μｍであるＶＡ素子に試料を入れ、この素子を紫外線で硬化する接着剤で密閉した。この素子にサイン波（０．５Ｖ、１ｋＨｚ）を印加し、２秒後に液晶分子の長軸方向における誘電率（ε‖）を測定した。
２）誘電率（ε⊥）の測定：よく洗浄したガラス基板にポリイミド溶液を塗布した。このガラス基板を焼成した後、得られた配向膜にラビング処理をした。２枚のガラス基板の間隔（セルギャップ）が９μｍであり、ツイスト角が８０度であるＴＮ素子に試料を入れた。この素子にサイン波（０．５Ｖ、１ｋＨｚ）を印加し、２秒後に液晶分子の短軸方向における誘電率（ε⊥）を測定した。
【０１３４】
（１０）弾性定数（Ｋ１１およびＫ３３；２５℃で測定；ｐＮ）
測定には株式会社東陽テクニカ製のＥＣ−１型弾性定数測定器を用いた。２枚のガラス基板の間隔（セルギャップ）が２０μｍである垂直配向素子に試料を入れた。この素子に２０ボルトから０ボルト電荷を印加し、静電容量および印加電圧を測定した。静電容量（Ｃ）と印加電圧（Ｖ）の値を、「液晶デバイスハンドブック」（日刊工業新聞社）、７５頁にある式（２．９８）、式（２．１０１）を用いてフィッティングし、式（２．１００）から弾性定数の値を得た。
【０１３５】
（１１）しきい値電圧（Ｖｔｈ；２５℃で測定；Ｖ）
測定には大塚電子株式会社製のＬＣＤ５１００型輝度計を用いた。光源はハロゲンランプである。２枚のガラス基板の間隔（セルギャップ）が４μｍであり、ラビング方向がアンチパラレルであるノーマリーブラックモード（normally black mode）のＶＡ素子に試料を入れ、この素子を紫外線で硬化する接着剤を用いて密閉した。この素子に印加する電圧（６０Ｈｚ、矩形波）は０Ｖから２０Ｖまで０．０２Ｖずつ段階的に増加させた。この際に、素子に垂直方向から光を照射し、素子を透過した光量を測定した。この光量が最大になったときが透過率１００％であり、この光量が最小であったときが透過率０％である電圧−透過率曲線を作成した。しきい値電圧は透過率が１０％になったときの電圧である。
【０１３６】
（１２）電圧保持率（ＶＨＲ−１；２５℃で測定；％）
測定に用いたＴＮ素子はポリイミド配向膜を有し、そして２枚のガラス基板の間隔（セルギャップ）は５μｍである。この素子は試料を入れたあと紫外線で硬化する接着剤で密閉した。このＴＮ素子にパルス電圧（５Ｖで６０マイクロ秒）を印加して充電した。減衰する電圧を高速電圧計で１６．７ミリ秒のあいだ測定し、単位周期における電圧曲線と横軸との間の面積Ａを求めた。面積Ｂは減衰しなかったときの面積である。電圧保持率は面積Ｂに対する面積Ａの百分率である。
【０１３７】
（１３）電圧保持率（ＶＨＲ−２；８０℃で測定；％）
測定に用いたＴＮ素子はポリイミド配向膜を有し、そして２枚のガラス基板の間隔（セルギャップ）は５μｍである。この素子は試料を入れたあと紫外線で硬化する接着剤で密閉した。このＴＮ素子にパルス電圧（５Ｖで６０マイクロ秒）を印加して充電した。減衰する電圧を高速電圧計で１６．７ミリ秒のあいだ測定し、単位周期における電圧曲線と横軸との間の面積Ａを求めた。面積Ｂは減衰しなかったときの面積である。電圧保持率は面積Ｂに対する面積Ａの百分率である。
【０１３８】
原料
ソルミックスＡ−１１（登録商標）は、エタノール（８５．５重量％），メタノール（１３．４重量％）とイソプロパノール（１．１重量％）の混合物であり、日本アルコール販売（株）から入手した。
【実施例１】
【０１３９】
化合物（Ｎｏ．２３）の合成
2014114276.tif 000034
【０１４０】
第１工程
窒素雰囲気下、反応器へ４−プロピルフェニルボロン酸（ｓ１）（５．０ｇ）、４−ブロモ−２，３−ジフルオロフェノール（ｓ２）（７．０ｇ）、炭酸ナトリウム（６．５ｇ）、Ｐｄ／Ｃ（０．４８ｇ）、ソルミックスＡ−１１（１５０ｍｌ）を入れ、２時間加熱還流させた。反応混合物を水に注ぎこみ、トルエンで抽出した。一緒にした有機層を水で洗浄し、無水硫酸マグネシウムで乾燥した。この溶液を減圧下で濃縮し、残渣をシリカゲルクロマトグラフィー（トルエン）で精製した。さらにヘプタンからの再結晶により精製し、化合物（ｓ３）（５．４ｇ；７１．７％）を得た。
【０１４１】
第２工程
窒素雰囲気下、反応器へ化合物（ｓ３）（５．４ｇ）、トランス−１−ブロモ−１−プロペン（４．０ｇ）、炭酸セシウム（１４．９ｇ）、ヨウ化銅（１．７ｇ）、Ｎ，Ｎ−ジメチルグリシン塩酸塩（１．４ｇ）、１，４−ジオキサン（１５０ｍｌ）を入れ、２５時間加熱還流させた。反応混合物を水に注ぎこみ、トルエンで抽出した。一緒にした有機層を水で洗浄し、無水硫酸マグネシウムで乾燥した。この溶液を減圧下で濃縮し、残渣をシリカゲルクロマトグラフィー（ヘプタン）で精製した。さらにソルミックスＡ−１１からの再結晶により精製し、化合物（Ｎｏ．２３）（２．７ｇ；４３．１％）を得た。
【０１４２】
１Ｈ−ＮＭＲ（δｐｐｍ；ＣＤＣｌ３）：７．３０（ｄ，２Ｈ），７．２５（ｄ，２Ｈ），７．１０（ｔ，１Ｈ），６．８７（ｔ，１Ｈ），６．４２（ｄ，１Ｈ），５．４５（ｍ，１Ｈ），２．６３（ｔ，２Ｈ），１．６８（ｍ，５Ｈ），０．９７（ｔ，３Ｈ）．
【０１４３】
化合物（Ｎｏ．２３）の物性は次のとおりであった。転移温度：Ｃ  ４７．３  Ｉ．ＴＮＩ＝−２９．４℃；Δｎ＝０．１３９；Δε＝−３．９６；η＝３４．８ｍＰａ・ｓ．
【実施例２】
【０１４４】
化合物（Ｎｏ．１３６）の合成
2014114276.tif 000035
【０１４５】
第１工程
窒素雰囲気下の反応器へ、良く乾燥させたマグネシウム（５．０ｇ）とＴＨＦ（２０ｍｌ）とを入れ、５０℃まで加熱した。そこへ、ＴＨＦ（１００ｍｌ）に溶解した３−フルオロブロモベンゼン（ｓ４）（３０．０ｇ）を、４０℃から６０℃の温度範囲でゆっくり滴下し、さらに６０分攪拌した。その後、ＴＨＦ（１５０ｍｌ）に溶解した４−（１，４−ジオキサスピロ［４．５］デカ−８−イル）−シクロヘキサノン（ｓ５）（２４．７ｇ）を、−１０℃から０℃の温度範囲でゆっくり滴下し、室温に戻した後、さらに６０分攪拌した。得られた反応混合物を、ＨＣｌ水溶液（１Ｎ）に注ぎ込み、酢酸エチルで抽出した。一緒にした有機層を、水、飽和重曹水、および水で洗浄し、無水硫酸マグネシウムで乾燥した。その後、減圧下、溶媒を留去し、化合物（ｓ６）（３６．５ｇ）を得た。得られた化合物（ｓ６）は黄色液状物であった。
【０１４６】
第２工程
化合物（ｓ６）（３６．５ｇ）、ｐ−トルエンスルホン酸（０．７ｇ）、およびトルエン（２５０ｍｌ）を混合し、この混合物を、留出する水を抜きながら２時間加熱還流させた。反応混合物を３０℃まで冷却した後、反応混合物を水に注ぎ込み、トルエンで抽出した。一緒にした有機層を、水、飽和重曹水、および水で洗浄し、無水硫酸マグネシウムで乾燥した。得られた溶液を濃縮し、残渣をシリカゲルクロマトグラフィー（トルエン）で精製した。これにトルエン（２００ｍｌ）、ソルミックスＡ−１１（２００ｍｌ）、ラネーニッケル（３．６ｇ）加え、水素雰囲気下、水素を吸収しなくなるまで室温で攪拌した。反応終了後、ラネーニッケルを除去して、さらに溶媒を留去した。残渣をシリカゲルクロマトグラフィー（トルエン）で精製し、さらにソルミックスＡ−１１からの再結晶により精製して、化合物（ｓ７）（１９．８ｇ；５６．８％）を得た。
【０１４７】
第４工程
窒素雰囲気下、反応器へ化合物（ｓ７）（１９．８ｇ）とＴＨＦ（１００ｍｌ）とを入れて、−７４℃に冷却した。そこへ、ｎ−ブチルリチウム（１．６５Ｍ；ｎ−ヘキサン溶液；４２．８ｍｌ）を−７４℃から−７０℃の温度範囲で滴下し、さらに２時間攪拌した。続いてホウ酸トリｎ−ブチル（２０．３ｇ）のＴＨＦ（５０ｍｌ）溶液を−７５℃から−７０℃の温度範囲で滴下し、２５℃に戻しつつ８時間攪拌した。反応混合物を塩化アンモニウム水溶液に注ぎ込み、酢酸エチルで抽出した。一緒にした有機層を水、飽和重曹水、および水で洗浄し、無水硫酸マグネシウムで乾燥した。この溶液を減圧下で濃縮して、化合物（ｓ８）（２２．４ｇ）を得た。
【０１４８】
第５工程
窒素雰囲気下、反応器へ化合物（ｓ８）（２２．４ｇ）とＴＨＦ（５０ｍｌ）とを入れて、過酸化水素水（３１％；４５ｍｌ）を２５℃から３０℃の温度範囲で滴下し、さらに２０時間攪拌した。反応混合物を水に注ぎ込み、酢酸エチルで抽出した。一緒にした有機層を水で洗浄し、無水硫酸マグネシウムで乾燥した。この溶液を減圧下で濃縮して、再結晶（容積比、トルエン：ソルミックスＡ−１１＝４：１）より精製して、化合物（ｓ９）（９．９ｇ；５３．７％）を得た。
【０１４９】
第６工程
窒素雰囲気下、反応器へ化合物（ｓ９）（９．９ｇ）、蟻酸（８７％；３０．０ｇ）、およびトルエン（５０ｍｌ）を入れ、この混合物を、室温で２時間攪拌した。反応混合物を水に注ぎ込み、トルエンで抽出した。一緒にした有機層を、水、飽和重曹水、および水で洗浄し、無水硫酸マグネシウムで乾燥した。この溶液を減圧下で濃縮し、残渣をシリカゲルクロマトグラフィー（トルエン）で精製して、化合物（ｓ１０）（７．９ｇ；９１．７％）を得た。
【０１５０】
第７工程
窒素雰囲気下、反応器へ化合物（ｓ１０）（７．９ｇ）、トランス−１−ブロモ−１−プロペン（４．７ｇ）、炭酸セシウム（１７．５ｇ）、ヨウ化銅（２．０ｇ）、Ｎ，Ｎ−ジメチルグリシン塩酸塩（１．１ｇ）、ＤＭＦ（１６０ｍｌ）を入れ、２４時間加熱還流させた。反応液を２５℃まで冷却後、水に注ぎ込み、ジクロロメタンで抽出した。一緒にした有機層を、水、飽和重曹水、および水で洗浄し、無水硫酸マグネシウムで乾燥した。得られた溶液を減圧下、濃縮し、得られた残渣を、トルエンを展開溶媒とし、シリカゲルを充填剤として用いたカラムクロマトグラフィーによる分取操作で精製し、乾燥させ、化合物（ｓ１１）（６．０ｇ；６７．６％）を得た。
【０１５１】
第８工程
窒素雰囲気下、良く乾燥させたメトキシメチルトリフェニルホスホニウムクロリド（ＭＴＣ；１０．０ｇ）のＴＨＦ（５０ｍｌ）溶液を−３０℃に冷却した。そこへ、カリウムｔ−ブトキシド（３．２ｇ）を−３０℃〜−２０℃の温度範囲で投入した。−２０℃で６０分攪拌した後、化合物（ｓ１１）（６．０ｇ）のＴＨＦ（２０ｍｌ）溶液を−３０℃〜−２０℃の温度範囲で滴下した。室温に戻しながらさらに２時間攪拌した。反応混合物を水に注ぎこみ、トルエンで抽出した。一緒にした有機層を水で洗浄し、無水硫酸マグネシウムで乾燥した。この溶液を減圧下で濃縮し、残渣をシリカゲルクロマトグラフィー（トルエン）で精製した。この化合物に、パラトルエンスルホン酸・水和物（２．７ｇ）、およびメタノール（６０ｍｌ）を加え、この混合物を、２時間加熱還流した。反応混合物を水に注ぎ込み、トルエンで抽出した。一緒にした有機層を、水、飽和重曹水、および水で洗浄し、無水硫酸マグネシウムで乾燥した。この化合物に、蟻酸（８７％；４．８ｇ）、およびトルエン（１００ｍｌ）を加え、室温で２時間攪拌した。反応混合物を水に注ぎ込み、トルエンで抽出した。一緒にした有機層を、水、飽和重曹水、および水で洗浄し、無水硫酸マグネシウムで乾燥した。この溶液を減圧下で濃縮し、残渣をシリカゲルクロマトグラフィー（トルエン）で精製して、化合物（ｓ１２）（１．１ｇ；１６．１％）を得た。
【０１５２】
第９工程
窒素雰囲気下、良く乾燥させたメチルトリフェニルホスホニウムブロミド（１．６ｇ）のＴＨＦ（１０ｍｌ）溶液を−３０℃に冷却した。そこへ、カリウムｔ−ブトキシド（０．５ｇ）を−３０℃〜−２０℃の温度範囲で投入した。−２０℃で６０分攪拌した後、化合物（ｓ１２）（１．１ｇ）のＴＨＦ（１０ｍｌ）溶液を−３０℃〜−２０℃の温度範囲で滴下した。室温に戻しながらさらに２時間攪拌した。反応混合物を水に注ぎこみ、トルエンで抽出した。一緒にした有機層を水で洗浄し、無水硫酸マグネシウムで乾燥した。この溶液を減圧下で濃縮し、残渣をシリカゲルクロマトグラフィー（トルエン）で精製した。さらにソルミックスＡ−１１からの再結晶により精製して、化合物（Ｎｏ．１３６）（０．５９ｇ；５３．９％）を得た。
【０１５３】
１Ｈ−ＮＭＲ（δｐｐｍ；ＣＤＣｌ３）：６．８６（ｔｄ，１Ｈ），６．７４（ｔｄ，１Ｈ），６．３６（ｄｄ，１Ｈ），５．７８（ｍ，１Ｈ），５．３７（ｍ，１Ｈ），４．９６（ｄｔ，１Ｈ），４．８８（ｄｔ，１Ｈ），２．７４（ｔｔ，１Ｈ），１．９４−１．７５（ｍ，９Ｈ），１．６５（ｄｄ，３Ｈ），１．４８−１．３７（ｍ，２Ｈ），１．２４−１．０３（ｍ，８Ｈ）．
【０１５４】
化合物（Ｎｏ．１３６）の物性は次のとおりであった。転移温度：Ｃ  ７８．４  Ｎ  １２７．４  Ｉ．ＴＮＩ＝１００．６℃；Δｎ＝０．１２３；Δε＝−４．６３；η＝６８．０ｍＰａ・ｓ．
【実施例３】
【０１５５】
化合物（Ｎｏ．２０３）の合成
2014114276.tif 000036
【０１５６】
第１工程
窒素雰囲気下、反応器へ化合物（ｓ１２）（２４．３ｇ）、２，３−ジフルオロフェノール（ｓ１３）（１０．０ｇ）、炭酸カリウム（Ｋ２ＣＯ３；１５．９ｇ）、およびＤＭＦ（１００ｍｌ）を入れて、１００℃で２時間攪拌した。反応混合物を２５℃まで冷却後、析出物を濾過し、濾液を濃縮した。残渣をシリカゲルクロマトグラフィー（ヘプタン）で精製し、さらにヘプタンからの再結晶により精製して、化合物（ｓ１４）（２０．４ｇ；７５．８％）を得た。
【０１５７】
第２工程
窒素雰囲気下、反応器へ化合物（ｓ１４）（２０．４ｇ）とＴＨＦ（５０ｍｌ）とを入れて、−７４℃に冷却した。そこへ、ｎ−ブチルリチウム（１．６５Ｍ；ｎ−ヘキサン溶液；４２．３ｍｌ）を−７４℃から−７０℃の温度範囲で滴下し、さらに２時間攪拌した。続いてホウ酸トリｎ−ブチル（１５．９ｇ）のＴＨＦ（５０ｍｌ）溶液を−７５℃から−７０℃の温度範囲で滴下し、２５℃に戻しつつ８時間攪拌した。反応混合物を塩化アンモニウム水溶液に注ぎ込み、酢酸エチルで抽出した。一緒にした有機層を水、飽和重曹水、および水で洗浄し、無水硫酸マグネシウムで乾燥した。この溶液を減圧下で濃縮し、さらにヘプタンからの再結晶により精製して、化合物（ｓ１５）（１１．０ｇ；４８．０％）を得た。
【０１５８】
第５工程
窒素雰囲気下、反応器へ化合物（ｓ１５）（１１．０ｇ）とＴＨＦ（５５ｍｌ）とを入れて、過酸化水素水（３１重量％；１４ｍｌ）を２５℃から３０℃の温度範囲で滴下し、さらに２０時間攪拌した。反応混合物を水に注ぎ込み、酢酸エチルで抽出した。一緒にした有機層を水で洗浄し、無水硫酸マグネシウムで乾燥した。この溶液を減圧下で濃縮して、再結晶（容積比、ヘプタン：ソルミックスＡ−１１＝２：１）より精製して、化合物（ｓ１６）（５．６ｇ；５４．８％）を得た。
【０１５９】
第７工程
窒素雰囲気下、反応器へ化合物（ｓ１６）（５．６ｇ）、トランス−１−ブロモ−１−プロペン（２．７ｇ）、炭酸セシウム（１０．５ｇ）、ヨウ化銅（１．２ｇ）、Ｎ，Ｎ−ジメチルグリシン塩酸塩（０．６ｇ）、ＤＭＦ（８０ｍｌ）を入れ、２４時間加熱還流させた。反応液を２５℃まで冷却後、水に注ぎ込み、ジクロロメタンで抽出した。一緒にした有機層を、水、飽和重曹水、および水で洗浄し、無水硫酸マグネシウムで乾燥した。得られた溶液を減圧下、濃縮し、残渣をシリカゲルクロマトグラフィー（トルエン）で精製し、さらに、再結晶（容積比、トルエン：ソルミックスＡ−１１＝１：１）より精製して、化合物（Ｎｏ．２０３）（２．９ｇ；４６．４％）を得た。
【０１６０】
１Ｈ−ＮＭＲ（δｐｐｍ；ＣＤＣｌ３）：６．７１（ｔｄ，１Ｈ），６．６１（ｔｄ，１Ｈ），６．３３（ｄｄ，１Ｈ），５．２８（ｍ，１Ｈ），３．７７（ｄ，２Ｈ），１．９１（ｍ，２Ｈ），１．８１−１．６７（ｍ，７Ｈ），１．６３（ｄｄ，３Ｈ），１．３０（ｍ，２Ｈ），１．１８−０．７９（ｍ，１６Ｈ）．
【０１６１】
化合物（Ｎｏ．２０３）の物性は次のとおりであった。転移温度：Ｃ  １０４．２  Ｎ  １３４．７  Ｉ．ＴＮＩ＝１１８．６℃；Δｎ＝０．１０７；Δε＝−６．５６；η＝６７．６ｍＰａ・ｓ．
【実施例４】
【０１６２】
実施例１〜３に示した合成方法により、下記の化合物を対応する出発原料から合成した。
【０１６３】
化合物（Ｎｏ．３）
2014114276.tif 000037
【０１６４】
１Ｈ−ＮＭＲ（δｐｐｍ；ＣＤＣｌ３）：６．８６（ｔ，１Ｈ），６．７５（ｔ，１Ｈ），６．３６（ｄ，１Ｈ），５．３７（ｍ，１Ｈ），２．７６（ｍ，１Ｈ），１．８４（ｍ，４Ｈ），１．６５（ｄ，３Ｈ），１．４９−１．３８（ｍ，２Ｈ），１．３８−１．１７（ｍ，５Ｈ），１．１２−１．００（ｍ，２Ｈ），０．９１（ｔ，３Ｈ）．
【０１６５】
化合物（Ｎｏ．３）の物性は次のとおりであった。転移温度：Ｃ  ２８．５  Ｉ．ＴＮＩ＝−３１．４℃；Δｎ＝０．０６８；Δε＝−９．９０；η＝３０．０ｍＰａ・ｓ．
【０１６６】
化合物（Ｎｏ．８３）
2014114276.tif 000038
【０１６７】
１Ｈ−ＮＭＲ（δｐｐｍ；ＣＤＣｌ３）：６．７１（ｔ，１Ｈ），６．６２（ｔ，１Ｈ），６．３３（ｄ，１Ｈ），５．２８（ｍ，１Ｈ），３．７８（ｄ，２Ｈ），１．８９（ｍ，２Ｈ），１．８３−１．７０（ｍ，３Ｈ），１．６３（ｍ，３Ｈ），１．３２（ｍ，２Ｈ），１．２８−１．１４（ｍ，３Ｈ），１．１０−１．００（ｍ，２Ｈ），０．９８−０．８５（ｍ，５Ｈ）．
【０１６８】
化合物（Ｎｏ．８３）の物性は次のとおりであった。転移温度：Ｃ  ７９．３  Ｉ．ＴＮＩ＝−１５．４℃；Δｎ＝０．０７４；Δε＝−６．５０．；η＝４２．４ｍＰａ・ｓ．
【実施例５】
【０１６９】
実施例１〜３に記載された合成方法と同様の方法により、以下に示す化合物（Ｎｏ．１）〜（Ｎｏ．３２０）を合成することができる。付記したデータは前記の方法に従って求めた。転移温度を測定するときには、化合物そのものを試料として用いた。上限温度（ＴＮＩ）、光学的異方性（Δｎ）、および誘電率異方性（Δε）を測定するときは、化合物（１５重量％）と母液晶（ｉ）（８５重量％）との混合物を試料として用いた。これらの測定値から、上記の外挿法に従って外挿値を算出して記載した。なお、化合物（Ｎｏ．１３６）においては、測定試料は、５重量％の化合物（Ｎｏ．１３６）と９５重量％の母液晶（ｉ）とから調製した。通常の割合（１５重量％：８５重量％）では、結晶が析出したからである。
【０１７０】
2014114276.tif 000039
【０１７１】
2014114276.tif 000040
【０１７２】
2014114276.tif 000041
【０１７３】
2014114276.tif 000042
【０１７４】
2014114276.tif 000043
【０１７５】
2014114276.tif 000044
【０１７６】
2014114276.tif 000045
【０１７７】
2014114276.tif 000046
【０１７８】
2014114276.tif 000047
【０１７９】
2014114276.tif 000048
【０１８０】
2014114276.tif 000049
【０１８１】
2014114276.tif 000050
【０１８２】
2014114276.tif 000051
【０１８３】
2014114276.tif 000052
【０１８４】
2014114276.tif 000053
【０１８５】
2014114276.tif 000054
［比較例１］
【０１８６】
特許文献２（国際公開第２００９／０３１４３７号パンフレット）に記載されている化合物Ｎｏ．４７３に類似の化合物（Ａ）とＮｏ．３３２の化合物（Ｂ）を＜Ｓｃｈｅｍｅ１＞に従って合成した。ＮＭＲスペクトルデータを併せて記す。
2014114276.tif 000055
【０１８７】
＜化合物Ａ＞
１Ｈ−ＮＭＲ（δｐｐｍ；ＣＤＣｌ３）：７．６０（ｑ，４Ｈ），７．１７（ｔ，２Ｈ），７．０５（ｔ，１Ｈ），６．９１（ｔ，１Ｈ），６．４４（ｄ，１Ｈ），５．４９（ｓｅｘｔ，１Ｈ），２．８８（ｔ，１Ｈ），１．９０（ｔ，４Ｈ），１．６９（ｄ，３Ｈ），１．５８−１．４５（ｍ，３Ｈ），１．３５（ｍ，２Ｈ），１．２４（ｍ，２Ｈ）,１．１１（ｍ，２Ｈ），０．９１（ｔ，３Ｈ）．
物性は、次のとおりであった。誘電率異方性（Δε）＝−４．７７；粘度（η）＝８７．２ｍＰａ・ｓ．
【０１８８】
＜化合物Ｂ＞
１Ｈ−ＮＭＲ（δｐｐｍ；ＣＤＣｌ３）：７．５９（ｄｄ，４Ｈ），７．１６（ｔｄ，１Ｈ），７．１４（ｔｄ，１Ｈ），７．０４（ｔｄ，１Ｈ），６．８２（ｔｄ，１Ｈ），４．１７（ｑ，２Ｈ），２．８８（ｔｄ，１Ｈ），１．９０（ｍ，４Ｈ），１．５８−１．４５（ｍ，３Ｈ），１．４８−１．２１（ｍ，７Ｈ），１．１７−１．０６（ｍ，２Ｈ），０．９０（ｔ，３Ｈ）．
物性は、次のとおりであった。誘電率異方性（Δε）＝−５．５８；粘度（η）＝７４．６ｍＰａ・ｓ．
【０１８９】
実施例３の化合物（Ｎｏ．２０３）および実施例４の化合物（Ｎｏ．８３）と、比較例１の化合物（Ａ）および（Ｂ）の誘電率異方性（Δε）および粘度（η）を表１にまとめた。この結果から、実施例３および４の化合物は、大きな誘電率異方性（Δε）および、低い粘度（η）を有している点で優れていることがわかった。
【０１９０】
表１．Δεおよびηの比較
2014114276.tif 000056
【０１９１】
１−２．組成物（１）の実施例
実施例により本発明の液晶組成物（１）を詳細に説明する。実施例における化合物は、下記の表の定義に基づいて記号により表した。表において、１，４−シクロヘキシレンに関する立体配置はトランスである。実施例において記号の後にあるかっこ内の番号は化合物の番号に対応する。（−）の記号はその他の液晶性化合物を意味する。液晶性化合物の割合（百分率）は、液晶組成物の全重量に基づいた重量百分率（重量％）である。最後に、組成物の物性値をまとめた。物性は、先に記載した方法にしたがって測定し、測定値を外挿することなくそのまま記載した。
【０１９２】
2014114276.tif 000057
【実施例６】
【０１９３】
３−Ｈ１ＯＢ（２Ｆ，３Ｆ）−ＯＶ１                    （Ｎｏ．８３）      ４％
３−ＢＢ（２Ｆ，３Ｆ）−ＯＶ１                        （Ｎｏ．２３）      ４％
３−ＨＨ−Ｏ１                                          （１３−１）      ８％
５−ＨＨ−Ｏ１                                          （１３−１）      ４％
３−ＨＨ−４                                            （１３−１）      ５％
３−ＨＢ（２Ｆ，３Ｆ）−Ｏ２                              （６−１）    １６％
５−ＨＢ（２Ｆ，３Ｆ）−Ｏ２                              （６−１）    ２１％
３−ＨＨＢ（２Ｆ，３Ｆ）−１                              （７−１）      ７％
３−ＨＨＢ（２Ｆ，３Ｆ）−Ｏ２                            （７−１）    １４％
５−ＨＨＢ（２Ｆ，３Ｆ）−Ｏ２                            （７−１）    １７％
ＮＩ＝６４．４℃；Δｎ＝０．０８４；Δε＝−４．１；η＝２９．３ｍＰａ・ｓ．
【実施例７】
【０１９４】
３−Ｈ１ＯＢ（２Ｆ，３Ｆ）−ＯＶ１                    （Ｎｏ．８３）      ３％
３−ＨＢ（２Ｆ，３Ｆ）−ＯＶ１                          （Ｎｏ．３）      ３％
３−ＨＢ−Ｏ１                                          （１３−５）    １５％
３−ＨＨ−４                                            （１３−１）      ５％
３−ＨＢ（２Ｆ，３Ｆ）−Ｏ２                              （６−１）    １２％
５−ＨＢ（２Ｆ，３Ｆ）−Ｏ２                              （６−１）    １２％
２−ＨＨＢ（２Ｆ，３Ｆ）−１                              （７−１）    １２％
３−ＨＨＢ（２Ｆ，３Ｆ）−１                              （７−１）    １２％
３−ＨＨＢ（２Ｆ，３Ｆ）−Ｏ２                            （７−１）      ７％
５−ＨＨＢ（２Ｆ，３Ｆ）−Ｏ２                            （７−１）    １３％
３−ＨＨＢ−１                                          （１４−１）      ６％
ＮＩ＝７３．２℃；Δｎ＝０．０８７；Δε＝−３．０；η＝２３．３ｍＰａ・ｓ．
【実施例８】
【０１９５】
３−ＨＢ（２Ｆ，３Ｆ）−ＯＶ１                          （Ｎｏ．３）      ４％
Ｖ−ＨＨＢ（２Ｆ，３Ｆ）−ＯＶ１                    （Ｎｏ．１３６）      ４％
３−ＨＨ−４                                            （１３−１）      ６％
３−Ｈ２Ｂ（２Ｆ，３Ｆ）−Ｏ２                            （６−４）    ２２％
５−Ｈ２Ｂ（２Ｆ，３Ｆ）−Ｏ２                            （６−４）    ２２％
２−ＨＨＢ（２Ｆ，３ＣＬ）−Ｏ２                        （７−１２）      ２％
３−ＨＨＢ（２Ｆ，３ＣＬ）−Ｏ２                        （７−１２）      ３％
４−ＨＨＢ（２Ｆ，３ＣＬ）−Ｏ２                        （７−１２）      ２％
５−ＨＨＢ（２Ｆ，３ＣＬ）−Ｏ２                        （７−１２）      ２％
３−ＨＢＢ（２Ｆ，３Ｆ）−Ｏ２                            （７−７）      ９％
５−ＨＢＢ（２Ｆ，３Ｆ）−Ｏ２                            （７−７）      ９％
Ｖ−ＨＨＢ−１                                          （１４−１）      ６％
３−ＨＨＢ−３                                          （１４−１）      ６％
３−ＨＨＥＢＨ−５                                      （１５−６）      ３％
ＮＩ＝８２．２℃；Δｎ＝０．１０１；Δε＝−３．８；η＝２９．１ｍＰａ・ｓ．
【実施例９】
【０１９６】
３−Ｈ１ＯＢ（２Ｆ，３Ｆ）−ＯＶ１                    （Ｎｏ．８３）      ４％
３−ＨＨ１ＯＢ（２Ｆ，３Ｆ）−ＯＶ１                （Ｎｏ．２０３）      ３％
３−ＨＢ−Ｏ１                                          （１３−５）    １５％
３−ＨＨ−４                                            （１３−１）      ４％
３−ＨＢ（２Ｆ，３Ｆ）−Ｏ２                              （６−１）    １２％
５−ＨＢ（２Ｆ，３Ｆ）−Ｏ２                              （６−１）    １２％
２−ＨＨＢ（２Ｆ，３Ｆ）−１                              （７−１）    １２％
３−ＨＨＢ（２Ｆ，３Ｆ）−１                              （７−１）    １２％
３−ＨＨＢ（２Ｆ，３Ｆ）−Ｏ２                            （７−１）    １０％
５−ＨＨＢ（２Ｆ，３Ｆ）−Ｏ２                            （７−１）    １０％
６−ＨＥＢ（２Ｆ，３Ｆ）−Ｏ２                            （６−６）      ６％
ＮＩ＝７１．１℃；Δｎ＝０．０８８；Δε＝−３．５；η＝２６．３ｍＰａ・ｓ．
上記組成物１００重量部に光学活性化合物（Ｏｐ−０５）を０．２５重量部添加したときのピッチは５９．７μｍであった。
【実施例１０】
【０１９７】
３−ＢＢ（２Ｆ，３Ｆ）−ＯＶ１                        （Ｎｏ．２３）      ４％
３−ＨＢ（２Ｆ，３Ｆ）−ＯＶ１                          （Ｎｏ．３）      ３％
２−ＨＨ−５                                            （１３−１）      ３％
３−ＨＨ−４                                            （１３−１）    １５％
３−ＨＨ−５                                            （１３−１）      ４％
３−ＨＢ−Ｏ２                                          （１３−５）    １２％
３−Ｈ２Ｂ（２Ｆ，３Ｆ）−Ｏ２                            （６−４）    １５％
５−Ｈ２Ｂ（２Ｆ，３Ｆ）−Ｏ２                            （６−４）    １５％
３−ＨＨＢ（２Ｆ，３ＣＬ）−Ｏ２                        （７−１２）      ５％
２−ＨＢＢ（２Ｆ，３Ｆ）−Ｏ２                            （７−７）      ３％
３−ＨＢＢ（２Ｆ，３Ｆ）−Ｏ２                            （７−７）      ９％
５−ＨＢＢ（２Ｆ，３Ｆ）−Ｏ２                            （７−７）      ５％
３−ＨＨＢ−１                                          （１４−１）      ４％
３−ＨＨＢ−Ｏ１                                        （１４−１）      ３％
ＮＩ＝６３．０℃；Δｎ＝０．０９１；Δε＝−２．８；η＝１９．０ｍＰａ・ｓ．
【実施例１１】
【０１９８】
３−Ｈ１ＯＢ（２Ｆ，３Ｆ）−ＯＶ１                    （Ｎｏ．８３）      ４％
３−ＨＨ１ＯＢ（２Ｆ，３Ｆ）−ＯＶ１                （Ｎｏ．２０３）      ３％
３−ＨＢ−Ｏ１                                          （１３−５）    １２％
３−ＨＨ−４                                            （１３−１）      ５％
３−ＨＢ（２Ｆ，３Ｆ）−Ｏ２                              （６−１）    １２％
５−ＨＢ（２Ｆ，３Ｆ）−Ｏ２                              （６−１）    １２％
２−ＨＨＢ（２Ｆ，３Ｆ）−１                              （７−１）    １２％
３−ＨＨＢ（２Ｆ，３Ｆ）−１                              （７−１）    １２％
３−ＨＨＢ（２Ｆ，３Ｆ）−Ｏ２                            （７−１）      ９％
５−ＨＨＢ（２Ｆ，３Ｆ）−Ｏ２                            （７−１）    １３％
３−ＨＨＢ−１                                          （１４−１）      ６％
ＮＩ＝８０．３℃；Δｎ＝０．０８９；Δε＝−３．３；η＝２６．０ｍＰａ・ｓ．
【産業上の利用可能性】
【０１９９】
本発明の液晶性化合物は、熱、光などに対する高い安定性、高い透明点、液晶相の低い下限温度、小さな粘度、適切な光学的異方性、大きな負の誘電率異方性、適切な弾性定数、他の液晶化合物との優れた相溶性を有する。本発明の液晶組成物は、この化合物を含有し、ネマチック相の高い上限温度、ネマチック相の低い下限温度、小さな粘度、適切な光学的異方性、大きな負の誘電率異方性、および適切な弾性定数を有する。この組成物は、少なくとも２つの物性に関して適切なバランスを有する。本発明の液晶表示素子は、この組成物を含み、素子を使用できる広い温度範囲、短い応答時間、大きな電圧保持率、低いしきい値電圧、大きなコントラスト比、および長い寿命を有する。したがって、この素子は、パソコン、テレビなどのディスプレイに広く利用できる。